(57)【要約】【解決課題】製造コストが低く、運転管理及び装置管理が簡便な多結晶シリコンの製造方法を提供すること。【解決手段】高純度四塩化珪素と亜鉛との反応により生成する排出ガスから分離した該塩化亜鉛及び未反応亜鉛の混合物を酸化する酸化処理と、塩化亜鉛及び酸化亜鉛の混合物を塩酸水溶液に溶解させる塩酸水溶液溶解処理と、酸性抽出剤により亜鉛成分を抽出する亜鉛成分抽出処理と、硫酸水溶液により亜鉛成分を逆抽出する亜鉛成分逆抽出処理と、硫酸亜鉛水溶液を水溶液電解する硫酸亜鉛水溶液電解処理と、該亜鉛成分抽出処理で得られる塩酸水溶液のうちの一部の塩酸水溶液中の塩酸を分解して、塩素ガスを得る塩酸分解処理を有し、該亜鉛成分抽出処理で得られる該塩酸水溶液のうちの他部、該亜鉛成分逆抽出処理で得られた酸性抽出剤を含有する有機溶媒、及び該硫酸亜鉛水溶液電解処理で得られた該硫酸水溶液を循環使用する高純度多結晶シリコンの製造方法。【選択図】図２
2011256083.tif 000002
【特許請求の範囲】
【請求項１】
原料金属シリコンを塩素ガスと反応させて、低純度四塩化珪素を得る四塩化珪素製造工程と、
該低純度四塩化珪素を蒸留して、高純度四塩化珪素を得る四塩化珪素蒸留工程と、
反応炉内で、該高純度四塩化珪素と亜鉛の反応を行いつつ、生成する多結晶シリコンを該反応炉内に析出させて、高純度多結晶シリコンを得る高純度多結晶シリコン製造工程と、
該高純度多結晶シリコン製造工程の排出ガス中の成分を、塩化亜鉛及び未反応亜鉛の混合物と、未反応四塩化珪素とに、を分離する第１分離工程と、
該第１分離工程で分離された該塩化亜鉛及び未反応亜鉛の混合物から、亜鉛と塩素ガスとを得る亜鉛再生工程と、
を有し、
該第１分離工程で分離された該未反応四塩化珪素を、該四塩化珪素蒸留工程に移送して、該低純度四塩化珪素と共に蒸留し、
該亜鉛再生工程で得られた塩素ガスを、該四塩化珪素製造工程で反応させる塩素ガスとして用い、
該亜鉛再生工程で得られた亜鉛を、該高純度多結晶シリコン製造工程で反応させる亜鉛として用い、
該亜鉛再生工程は、該第１分離工程で分離された該塩化亜鉛及び未反応亜鉛の混合物を酸化して、塩化亜鉛及び酸化亜鉛の混合物を得る酸化処理と、
該塩化亜鉛及び酸化亜鉛の混合物を、塩酸水溶液に加えることにより、塩化亜鉛水溶液を得る塩酸水溶液溶解処理と、
該塩化亜鉛水溶液と酸性抽出剤を含有する有機溶媒とを接触させた後、有機溶媒相と水相とを分離することにより、亜鉛成分を含有する有機溶媒と塩酸水溶液とを得る亜鉛成分抽出処理と、
該亜鉛成分を含有する有機溶媒と硫酸水溶液とを接触させた後、有機溶媒相と水相とを分離することにより、酸性抽出剤を含有する有機溶媒と硫酸亜鉛水溶液とを得る亜鉛成分逆抽出処理と、
該硫酸亜鉛水溶液を水溶液電解することにより、亜鉛と硫酸水溶液とを得る硫酸亜鉛水溶液電解処理と、
該亜鉛成分抽出処理で得られた該塩酸水溶液のうちの一部の塩酸水溶液中の塩酸を分解して、塩素ガスを得る塩酸分解処理と、
からなり、
該亜鉛成分抽出処理で得られた該塩酸水溶液のうちの他部を、該塩酸水溶液溶解処理に用いる塩酸水溶液として用い、
該亜鉛成分逆抽出処理で得られた酸性抽出剤を含有する有機溶媒を、該亜鉛成分抽出処理に用いる酸性抽出剤を含有する有機溶媒として用い、
該硫酸亜鉛水溶液電解処理で得られた硫酸水溶液を、該亜鉛成分逆抽出処理で用いる硫酸水溶液として用いること、
を特徴とする高純度多結晶シリコンの製造方法。
【請求項２】
前記高純度多結晶シリコン製造工程が、四塩化珪素蒸気と、亜鉛蒸気と、を反応炉の上部から供給し、該反応炉の下部から排出ガスを排出して、該反応炉内で四塩化珪素蒸気と亜鉛蒸気の反応を行いつつ、生成する多結晶シリコンを析出棒に析出させる高純度結晶シリコン製造工程であることを特徴とする請求項１記載の高純度多結晶シリコンの製造方法。
【請求項３】
前記析出棒が、炭化珪素棒であることを特徴とする請求項２記載の高純度多結晶シリコンの製造方法。
【請求項４】
前記高純度多結晶シリコン製造工程が、四塩化珪素蒸気と、亜鉛蒸気と、を反応炉内に設置されている内挿容器の上部から該内挿容器内に供給し、該内挿容器の下部から排出ガスを排出して、該内挿容器内で四塩化珪素蒸気と亜鉛蒸気の反応を行う高純度多結晶シリコン製造工程であることを特徴とする請求項１記載の高純度多結晶シリコンの製造方法。
【発明の詳細な説明】
【技術分野】
【０００１】
本発明は、高純度多結晶シリコンの製造方法に関するものであり、更に詳しくは、太陽電池用高純度多結晶シリコンを製造するための高純度多結晶シリコンの製造方法に関するものである。
【背景技術】
【０００２】
近年の太陽電池の普及に伴い、多結晶シリコンの需要は急増している。従来、高純度の多結晶シリコンを製造する方法としてシーメンス法（Ｓｉｅｍｅｎｓ  Ｍｅｔｈｏｄ）が挙げられる。シーメンス法はトリクロロシラン（ＳｉＨＣｌ３）を水素（Ｈ２）によって還元する方法である。シーメンス法により製造される多結晶シリコンは純度がイレブン−ナイン（１１−Ｎ）と非常に高く、半導体用シリコンとして使用されている。太陽電池用シリコンもこの半導体用シリコンとして製造された製品の一部を使用してきたが、１１−Ｎほどの純度を必要としない点とシーメンス法が多くの電力を消費する点から、太陽電池用シリコンに適した安価な製造方法が求められている。
【０００３】
このような中、太陽電池用シリコンの製造方法として、亜鉛還元法による多結晶シリコンの製造方法が提案されており、その反応は下記式（１）：
ＳｉＣｌ４  ＋  ２Ｚｎ  ＝  Ｓｉ  ＋  ２ＺｎＣｌ２      （１）
により示すものである。
【０００４】
亜鉛還元法による多結晶シリコンの製造方法では、製造される多結晶シリコンの純度はシックス−ナイン（６−Ｎ）程度であり、半導体用シリコンに比べると純度は低いものの、シーメンス法と比較して５倍程度にも達する程反応効率に優れ且つ製造コストも有利な製造方法である。
【０００５】
該亜鉛還元法による多結晶シリコンの製造方法としては、例えば、反応容器内で液体又は気体状態の四塩化珪素を溶融亜鉛で還元し、生成した多結晶シリコンと塩化亜鉛とを含有する混合物を反応容器外に取り出してのち、前記混合物中の塩化亜鉛を分離して、多結晶シリコンを回収する高純度シリコンの製造方法であって、分離された塩化亜鉛を電気分解して金属亜鉛と塩素を回収し、回収された金属亜鉛を再び前記四塩化珪素の還元剤として用いるとともに、回収された塩素を水素と合成させて塩化水素とし、前記四塩化珪素を生成するための金属シリコンの塩化処理に用いる高純度シリコンの製造方法が開示されている（特許文献１）。
【０００６】
また、（１）金属珪素を塩化水素ガスと反応させる工程、（２）前記工程（１）で得られた反応生成物を蒸留し、四塩化珪素を得る工程、（３）前記工程（２）で得られた四塩化珪素を、８００〜１２００℃の反応炉内で、亜鉛ガスと反応させ、高純度シリコンを生成する工程、（４）前記工程（３）で副生された塩化亜鉛を水素ガスと反応させる工程、および（５）前記工程（４）で得られた反応生成物から亜鉛と塩化水素とを分離回収する工程を含むとともに、前記工程（５）で分離回収された亜鉛を、前記工程（３）の反応に供給される亜鉛ガスの原料として使用し、かつ、前記工程（５）で分離回収された塩化水素を、前記工程（１）の反応に供給される塩化水素ガスの原料として使用する高純度シリコンの製造方法（特許文献２）が開示されている。
【０００７】
また、（１）四塩化珪素ガスと亜鉛とを接触させて、シリコンと塩化亜鉛ガスとを得る高純度多結晶シリコン製造工程、（２）前記（１）で生成する前記塩化亜鉛ガスが塩化亜鉛水溶液として回収された後、酸性抽出剤を含み水溶液と混合しない有機溶媒と前記塩化亜鉛水溶液とを接触させて、亜鉛成分を有機溶媒相へ抽出する亜鉛抽出工程と、（３）前記（２）で得た前記亜鉛成分を含む有機溶媒を希硫酸で逆抽出して、硫酸亜鉛水溶液を得る亜鉛逆抽出工程と、（４）前記（３）で得た硫酸亜鉛水溶液を電解して、亜鉛を得る電解工程と、を備え、前記（４）で得た亜鉛を、前記（１）で使用する原料亜鉛とし、前記（３）で亜鉛を得た残りの希硫酸を含む水溶液を、前記（３）で使用する原料希硫酸として使用するシリコンの製造方法（特許文献３）が開示されている。
【先行技術文献】
【特許文献】
【０００８】
【特許文献１】特開平１１−９２１３０号公報（特許請求の範囲）
【特許文献２】特開２００８−２６０６７６号公報（特許請求の範囲）
【特許文献３】特開２００９−２４２１５３号公報（特許請求の範囲）
【発明の概要】
【発明が解決しようとする課題】
【０００９】
ところが、特許文献１の方法は、亜鉛を気化させず溶融亜鉛として使用するため、設備が大型になり、多大な製造設備が必要となるので、シリコン製造のコストアップをもたらすという問題がある。また、特許文献２の方法では、工程（１）で選択的にトリクロロシランを製造するための精密な運転制御が必要であり、また、反応性が高いトリクロロシランガスを使用するため、付帯設備を複数設ける必要があり、これらの設備整備に多大な労力を要するという問題がある。また、特許文献３の方法では、工程（１）より発生する高温の塩化亜鉛ガスを、工程（２）にて塩化亜鉛水溶液として回収するために、水蒸気や水と接触させて水溶液とするが、未反応亜鉛が存在するため水素が発生することとなり、それに即した付帯設備が必要であるばかりか、運転管理に多大な労力を要するという問題がある。
【００１０】
そこで、本発明の目的は、製造コストが低く、運転管理及び装置管理が簡便な多結晶シリコンの製造方法を提供することにある。
【課題を解決するための手段】
【００１１】
本発明者らは、上記従来技術における課題を解決すべく、鋭意研究を重ねた結果、四塩化珪素蒸気と亜鉛蒸気とを反応炉内で反応させて、多結晶シリコンを析出させる方法において、反応炉内で多結晶シリコンを析出させ、排出ガス中から、未反応の四塩化珪素及びキャリアーガスを分離回収し、次いで、反応により生成した塩化亜鉛中の未反応の亜鉛を酸化し、塩化亜鉛及び酸化亜鉛を塩酸水溶液に溶解した後、酸性抽出剤を用いて亜鉛成分の抽出を行って、有機溶媒相へ亜鉛成分を抽出し、次いで、硫酸水溶液を用いて逆抽出を行って、水相へと亜鉛成分を逆抽出し、硫酸亜鉛水溶液を得、次いで、硫酸亜鉛水溶液を水溶液電解することにより、亜鉛を分離回収すると共に、亜鉛成分の抽出により生成する塩酸水溶液中の塩酸を分解して、塩素ガスを得、それら亜鉛及び塩素ガスを、再び、多結晶シリコンの製造に再使用することにより、上記課題を解決できることを見出し、本発明を完成させるに至った。
【００１２】
すなわち、本発明（１）は、原料金属シリコンを塩素ガスと反応させて、低純度四塩化珪素を得る四塩化珪素製造工程と、
該低純度四塩化珪素を蒸留して、高純度四塩化珪素を得る四塩化珪素蒸留工程と、
反応炉内で、該高純度四塩化珪素と亜鉛の反応を行いつつ、生成する多結晶シリコンを該反応炉内に析出させて、高純度多結晶シリコンを得る高純度多結晶シリコン製造工程と、
該高純度多結晶シリコン製造工程の排出ガス中の成分を、塩化亜鉛及び未反応亜鉛の混合物と、未反応四塩化珪素とに、を分離する第１分離工程と、
該第１分離工程で分離された該塩化亜鉛及び未反応亜鉛の混合物から、亜鉛と塩素ガスとを得る亜鉛再生工程と、
を有し、
該第１分離工程で分離された該未反応四塩化珪素を、該四塩化珪素蒸留工程に移送して、該低純度四塩化珪素と共に蒸留し、
該亜鉛再生工程で得られた塩素ガスを、該四塩化珪素製造工程で反応させる塩素ガスとして用い、
該亜鉛再生工程で得られた亜鉛を、該高純度多結晶シリコン製造工程で反応させる亜鉛として用い、
該亜鉛再生工程は、該第１分離工程で分離された該塩化亜鉛及び未反応亜鉛の混合物を酸化して、塩化亜鉛及び酸化亜鉛の混合物を得る酸化処理と、
該塩化亜鉛及び酸化亜鉛の混合物を、塩酸水溶液に加えることにより、塩化亜鉛水溶液を得る塩酸水溶液溶解処理と、
該塩化亜鉛水溶液と酸性抽出剤を含有する有機溶媒とを接触させた後、有機溶媒相と水相とを分離することにより、亜鉛成分を含有する有機溶媒と塩酸水溶液とを得る亜鉛成分抽出処理と、
該亜鉛成分を含有する有機溶媒と硫酸水溶液とを接触させた後、有機溶媒相と水相とを分離することにより、酸性抽出剤を含有する有機溶媒と硫酸亜鉛水溶液とを得る亜鉛成分逆抽出処理と、
該硫酸亜鉛水溶液を水溶液電解することにより、亜鉛と硫酸水溶液とを得る硫酸亜鉛水溶液電解処理と、
該亜鉛成分抽出処理で得られた該塩酸水溶液のうちの一部の塩酸水溶液中の塩酸を分解して、塩素ガスを得る塩酸分解処理と、
からなり、
該亜鉛成分抽出処理で得られた該塩酸水溶液のうちの他部を、該塩酸水溶液溶解処理に用いる塩酸水溶液として用い、
該亜鉛成分逆抽出処理で得られた酸性抽出剤を含有する有機溶媒を、該亜鉛成分抽出処理に用いる酸性抽出剤を含有する有機溶媒として用い、
該硫酸亜鉛水溶液電解処理で得られた硫酸水溶液を、該亜鉛成分逆抽出処理で用いる硫酸水溶液として用いること、
を特徴とする高純度多結晶シリコンの製造方法を提供するものである。
【発明の効果】
【００１３】
本発明によれば、製造コストが低く、運転管理及び装置管理が簡便な多結晶シリコンの製造方法を提供することができる。
【図面の簡単な説明】
【００１４】
【図１】本発明の高純度多結晶シリコンの製造方法を示す模式的なフロー図である。
【図２】図１中の亜鉛再生工程１０６を示す模式的なフロー図である。
【図３】高純度多結晶シリコン製造工程１０３に用いられる反応炉の形態例の模式的な端面図である。
【図４】図３中の側壁部（反応炉）と炭化珪素棒（析出棒）を示す端面図である。
【図５】四塩化珪素蒸気の供給管及び亜鉛蒸気の供給管の設置位置及び形状の形態例を示す模式図である。
【図６】四塩化珪素蒸気の供給管及び亜鉛蒸気の供給管の設置位置及び形状の形態例を示す模式図である。
【図７】高純度多結晶シリコン製造工程１０３により得られる高純度多結晶シリコンを示す模式図である。
【図８】高純度多結晶シリコン製造工程１０３に用いられる反応炉のうち、反応炉内に内挿容器内が設置されている形態例を示す模式的な端面図である。
【図９】図８中の内挿容器を示す端面図である。
【図１０】高純度多結晶シリコン製造工程１０３に用いられる反応炉のうち、反応炉内に内挿容器内が設置されている形態例を示す模式的な端面図である。
【図１１】高純度多結晶シリコン製造工程１０３に用いられる反応炉のうち、反応炉内に内挿容器内が設置されている形態例を示す模式的な端面図である。
【図１２】高純度多結晶シリコン製造工程１０３に用いられる反応炉の形態例の模式的な端面図である。
【図１３】硫酸亜鉛水溶液電解処理で用いられる水溶液電解槽の形態例の模式図である。
【図１４】実施例６の亜鉛成分抽出処理及び亜鉛成分逆抽出処理を示すフロー図である。
【発明を実施するための形態】
【００１５】
本発明の高純度多結晶シリコンの製造方法は、原料金属シリコンを塩素ガスと反応させて、低純度四塩化珪素を得る四塩化珪素製造工程と、
該低純度四塩化珪素を蒸留して、高純度四塩化珪素を得る四塩化珪素蒸留工程と、
反応炉内で、該高純度四塩化珪素と亜鉛の反応を行いつつ、生成する多結晶シリコンを該反応炉内に析出させて、高純度多結晶シリコンを得る高純度多結晶シリコン製造工程と、
該高純度多結晶シリコン製造工程の排出ガス中の成分を、塩化亜鉛及び未反応亜鉛の混合物と、未反応四塩化珪素とに、を分離する第１分離工程と、
該第１分離工程で分離された該塩化亜鉛及び未反応亜鉛の混合物から、亜鉛と塩素ガスとを得る亜鉛再生工程と、
を有し、
該第１分離工程で分離された該未反応四塩化珪素を、該四塩化珪素蒸留工程に移送して、該低純度四塩化珪素と共に蒸留し、
該亜鉛再生工程で得られた塩素ガスを、該四塩化珪素製造工程で反応させる塩素ガスとして用い、
該亜鉛再生工程で得られた亜鉛を、該高純度多結晶シリコン製造工程で反応させる亜鉛として用い、
該亜鉛再生工程は、該第１分離工程で分離された該塩化亜鉛及び未反応亜鉛の混合物を酸化して、塩化亜鉛及び酸化亜鉛の混合物を得る酸化処理と、
該塩化亜鉛及び酸化亜鉛の混合物を、塩酸水溶液に加えることにより、塩化亜鉛水溶液を得る塩酸水溶液溶解処理と、
該塩化亜鉛水溶液と酸性抽出剤を含有する有機溶媒とを接触させた後、有機溶媒相と水相とを分離することにより、亜鉛成分を含有する有機溶媒と塩酸水溶液とを得る亜鉛成分抽出処理と、
該亜鉛成分を含有する有機溶媒と硫酸水溶液とを接触させた後、有機溶媒相と水相とを分離することにより、酸性抽出剤を含有する有機溶媒と硫酸亜鉛水溶液とを得る亜鉛成分逆抽出処理と、
該硫酸亜鉛水溶液を水溶液電解することにより、亜鉛と硫酸水溶液とを得る硫酸亜鉛水溶液電解処理と、
該亜鉛成分抽出処理で得られた該塩酸水溶液のうちの一部の塩酸水溶液中の塩酸を分解して、塩素ガスを得る塩酸分解処理と、
からなり、
該亜鉛成分抽出処理で得られた該塩酸水溶液のうちの他部を、該塩酸水溶液溶解処理に用いる塩酸水溶液として用い、
該亜鉛成分逆抽出処理で得られた酸性抽出剤を含有する有機溶媒を、該亜鉛成分抽出処理に用いる酸性抽出剤を含有する有機溶媒として用い、
該硫酸亜鉛水溶液電解処理で得られた硫酸水溶液を、該亜鉛成分逆抽出処理で用いる硫酸水溶液として用いること、
を特徴とする高純度多結晶シリコンの製造方法である。
【００１６】
本発明の高純度多結晶シリコンの製造方法について、図１及び図２を参照して説明する。図１は、本発明の高純度多結晶シリコンの製造方法を示す模式的なフロー図であり、（１−１）は、高純度多結晶シリコン製造工程１０３で、四塩化珪素蒸気及び亜鉛蒸気のいずれも、キャリアーガスで希釈しないで反応炉に供給する形態例であり、（１−２）は、高純度多結晶シリコン製造工程１０３で、四塩化珪素蒸気及び亜鉛蒸気のいずれも、キャリアーガスで希釈して反応炉に供給する形態例である。図２は、図１中の亜鉛再生工程１０６を示す模式的なフロー図である。
【００１７】
図１中（１−１）に示す本発明の高純度多結晶シリコンの製造方法の形態は、四塩化珪素製造工程１０１と、四塩化珪素蒸留工程１０２と、高純度多結晶シリコン製造工程１０３と、第１分離工程１０４と、亜鉛再生工程１０６と、を有する。
【００１８】
図１中（１−２）に示す本発明の高純度多結晶シリコンの製造方法の形態は、四塩化珪素製造工程１０１と、四塩化珪素蒸留工程１０２と、高純度多結晶シリコン製造工程１０３と、第１分離工程１０４と、第２分離工程１０５と、亜鉛再生工程１０６と、を有する。つまり、図１中（１−２）に示す本発明の高純度多結晶シリコンの製造方法の形態は、該第１分離工程１０４の後段に、該第２分離工程１０５を有する形態である。図１中（１−２）に示す本発明の高純度多結晶シリコンの製造方法の形態は、四塩化珪素蒸気及び亜鉛蒸気の供給の際に、キャリアーガスを用いているため、該第２分離工程１０５で、該第１分離工程１０４で得られる未反応四塩化珪素及びキャリアーガスの混合物を、未反応四塩化珪素と、キャリアーガスとに分離する。
【００１９】
図１中（１−１）に示す形態では、該第１分離工程１０４で分離された該未反応四塩化珪素を、そのまま該四塩化珪素蒸留工程１０２に移送しており、また、図１中（１−２）に示す形態では、該第１分離工程１０４で分離された該未反応四塩化珪素を、第２分離工程１０５で、キャリアーガスを除いた後、該四塩化珪素蒸留工程１０２に移送しているが、本発明の高純度多結晶シリコンの製造方法は、該第１分離工程１０４で分離した該未反応四塩化珪素が、該四塩化珪素蒸留工程１０２で用いられるのであれば、該第１分離工程１０４の後段の工程は、特に制限されず、該第１分離工程１０４の後段には何らの工程も設けず、該第１分離工程１０４で分離した該未反応四塩化珪素を、そのまま該四塩化珪素蒸留工程１０２に移送する形態であっても、あるいは、該第１分離工程１０４の後段に、何らの工程を設け、該第１分離工程に続き後段の工程を行った後に、該未反応四塩化珪素を、該四塩化珪素蒸留工程１０２に移送する形態であってもよい。
【００２０】
そして、図２に示すように、図１中の該亜鉛再生工程１０６は、酸化処理２０１と、塩酸水溶液溶解処理２０２と、亜鉛成分抽出処理２０３と、亜鉛成分逆抽出処理２０４と、硫酸亜鉛水溶液電解処理２０５と、塩酸分解処理２０６と、からなる。
【００２１】
該四塩化珪素製造工程１０１は、四塩化珪素の製造原料となる原料金属シリコン１１０を塩素ガス１１１と反応させて、低純度四塩化珪素１１２を得る工程である。
【００２２】
該原料金属シリコンとしては、特に限定されず、一般的に公知のものが何の制限もなく使用される。例えば、該原料金属シリコンとしては、主にシリコンと酸素からなる珪石を木炭などの還元剤と一緒に電気炉で融解、還元して得られる金属シリコンなどが挙げられる。該原料金属シリコンの純度は、特に制限されないが、純度の高いケミカルグレード品を用いることが好ましい。また、該原料金属シリコンは、不純物として鉄、アルミニウム、カルシウム、チタン、リン、ホウ素などを含有していても良い。これらの不純物は、四塩化珪素製造工程１０１にて金属シリコンと同様に塩素化されるが、後段の該四塩化珪素蒸留工程１０２で除去される。
【００２３】
該塩素ガス１１１は、該亜鉛再生工程１０６で得られた塩素ガスである。また、該亜鉛再生工程１０６から返送される該塩素ガス１１１の量が、該四塩化珪素製造工程１０１で用いる塩素ガスの量に足りないときは、適宜、塩素ガスを製造フロー内に補充してもよい。
【００２４】
該原料金属シリコン１１０と該塩素ガス１１１とを反応させる方法としては、特に制限されないが、例えば、該原料金属シリコン１１０を粉末化し、金属シリコン粉末を加熱した流動層内で該塩素ガス１１１と接触させ反応させる方法や、該原料金属シリコン１１０の塊を固定床反応装置に充填し、加熱した該塩素ガス１１１を吹き込み反応させる方法や、該原料金属シリコン１１０を連続的に固定床反応装置に導入し、該塩素ガス１１１と連続的に反応させる方法等が挙げられる。該原料金属シリコン１１０と該塩素ガス１１１とを反応させる際の反応温度は、２５０〜９００℃、好ましくは３５０〜８００℃である。
【００２５】
該四塩化珪素蒸留工程１０２は、該四塩化珪素製造工程１０１で得られた該低純度四塩化珪素１１２を蒸留し、精製して、高純度四塩化珪素１１３を得る工程である。そして、該四塩化珪素蒸留工程１０２には、該第１分離工程１０４で分離された未反応四塩化珪素１１４（図１中（１−１）の形態）又は該第２分離工程１０５で分離された未反応四塩化珪素１１４（図１中（１−２）の形態）を返送し、該未反応四塩化珪素１１４を該四塩化珪素製造工程１０１で得られた該低純度四塩化珪素１１２と共に蒸留する。
【００２６】
該低純度四塩化珪素１１２を蒸留する方法及び条件としては、特に制限されない。例えば、１つの蒸留塔を用いて、蒸留塔の中下段に該低純度四塩化珪素１１２を供給し、塔頂から不純物である低沸点塩化物（未反応塩素、塩化ホウ素など）を取り出し、中上段から該高純度四塩化珪素１１３を取り出し、塔底から不純物である高沸点塩化物（塩化鉄、塩化アルミニウム、三塩化チタン、三塩化リンなど）等の不純物を取り出す方法が挙げられる。また、２つの蒸留塔（第１蒸留塔及び第２蒸留塔）を用いて、第１蒸留塔の中段に該低純度四塩化珪素１１２を供給し、塔底から不純物である高沸点塩化物（塩化鉄、塩化アルミニウム、三塩化チタン、三塩化リンなど）等の不純物を取り出し、塔頂から四塩化珪素及び不純物である低沸点塩化物（未反応塩素、塩化ホウ素など）を取り出したのち、これら四塩化珪素及び不純物である低沸点塩化物を第２蒸留塔の中段に供給し、塔頂から不純物である低沸点塩化物（未反応塩素、塩化ホウ素など）を取り出し、塔底から該高純度四塩化珪素１１３を取り出す方法が挙げられる。このように蒸留塔は１塔でも複数塔でも構わない。このとき、該未反応四塩化珪素１１４を、蒸留等に供給される前の該低純度四塩化珪素１１２に混合してもよいし、あるいは、蒸留塔の適切な位置に供給してもよい。
【００２７】
該高純度多結晶シリコン製造工程１０３は、該高純度四塩化珪素１１３と、該亜鉛再生工程１０６で得られた亜鉛１１５と、を、反応炉内で反応させて、該反応炉内に高純度多結晶シリコン１１６を析出させ、高純度多結晶シリコン１１６を得る工程である。なお、該亜鉛再生工程１０６から返送される該亜鉛１１５の量が、該四塩化珪素製造工程１０１で用いる亜鉛の量に足りないときは、適宜、亜鉛を製造フロー内に補充してもよい。
【００２８】
該高純度多結晶シリコン製造工程１０３では、該高純度四塩化珪素１１３の蒸気及び該亜鉛１１５の蒸気のいずれも、キャリアーガスで希釈することなく、該反応炉内に供給してもよいし（図１中、（１−１）の形態）、あるいは、該高純度四塩化珪素１１３の蒸気及び該亜鉛１１５の蒸気のいずれか一方を、キャリアーガスで希釈して、該反応炉内に供給してもよいし、あるいは、該高純度四塩化珪素１１３の蒸気及び該亜鉛１１５の蒸気の両方を、キャリアーガスで希釈して、該反応炉内に供給してもよい（図１中、（１−２）の形態）。
【００２９】
該高純度多結晶シリコン製造工程１０３の第一の形態（以下、該高純度多結晶シリコン製造工程（１）とも記載する。）及び該高純度多結晶シリコン製造工程（１）に用いられる反応炉について、図３〜図６を参照して説明する。該高純度多結晶シリコン製造工程（１）は、該高純度多結晶シリコン製造工程１０３の形態に関し、特には反応炉に特徴を有する。後述する該高純度多結晶シリコン製造工程１０３の他の形態においては、他の特徴的な反応炉を例示しているが、原料、原料の供給方法及び反応条件や製造される高純度多結晶シリコンは、該高純度多結晶シリコン製造工程（１）と同様である。
【００３０】
図３は、該高純度多結晶シリコン製造工程１０３に用いられる反応炉の形態例の模式的な端面図である。また、図４は、図３中の側壁部（反応炉）と炭化珪素棒（析出棒）を示す端面図であり、水平方向に切ったときの端面図である。また、図５及び図６は、四塩化珪素蒸気の供給管及び亜鉛蒸気の供給管の設置位置及び形状の形態例を示す模式図であり、図５の（５−１）及び図６は、四塩化珪素蒸気の供給管及び亜鉛蒸気の供給管を上側から見たときの図であり、図５の（５−２）は、垂直方向に切ったときの端面図である。なお、図４では、説明の都合上、側壁部（反応炉）と炭化珪素棒（析出棒）のみを記載し、また、図５及び図６では、側壁部（反応炉）と四塩化珪素蒸気の供給管及び亜鉛蒸気の供給管のみを記載した。なお、以下の説明では、析出棒として炭化珪素棒を用いる場合の形態例を代表例として記載したが、本発明では、析出棒は炭化珪素棒に限定されるものではない。
【００３１】
図３中、反応炉２０ａは、縦長の円筒形状を有する側壁部１と、該側壁部１の上下を塞ぐ蓋部２（２ａ、２ｂ）と、該反応炉２０ａを加熱するためのヒーター５と、からなる。該反応炉２０ａの上部には、四塩化珪素蒸気９の供給管７及び亜鉛蒸気１０の供給管８が付設されており、該反応炉２０ａの下部には、排出ガス１１を排出するための排出管６が付設されている。また、該反応炉２０ａ内には、炭化珪素棒の固定部材４を介して炭化珪素棒３が設置されている。詳細には、該炭化珪素棒の固定部材４が、該側壁部１の内壁に形成されている炉内壁つば部１２に引っ掛けられることより、該炭化水素棒３は、該反応炉２０ａの内部に下向きに突き出るように設置されている。なお、該側壁部１と該蓋部２とは、例えば、それぞれのつば部の間にシール材を挟み込み、つば部同士をボルト締めすること等により、密閉されている。
【００３２】
該四塩化珪素蒸気の供給管７の一端は、該反応炉２０ａの内部に位置し、他端は、四塩化珪素の蒸発器に繋がっている。また、該亜鉛蒸気の供給管８の一端は、該反応炉２０ａの内部に位置し、他端は、亜鉛の蒸発器に繋がっている。また、該排出管６は、排出ガス１１、すなわち、四塩化珪素と亜鉛が反応する際に生成する塩化亜鉛ガス及び未反応ガスである四塩化珪蒸気及び亜鉛蒸気を回収するための回収装置に繋がっている。
【００３３】
該反応炉２０ａを用いる該高純度多結晶シリコン製造工程（１）について説明する。先ず、四塩化珪素及び亜鉛をそれぞれの蒸発器により気化させて、四塩化珪素蒸気９を四塩化珪素蒸気の供給管７から、亜鉛蒸気１０を亜鉛蒸気の供給管８から、該ヒーター５により加熱されている該反応炉２０ａ内に供給しつつ、排出ガス１１を該排出管６から、該反応炉２０ａの外へ排出する。このとき、該反応炉２０ａ内では、四塩化珪素と亜鉛が反応して、高純度多結晶シリコンが生成するが、該反応炉２０ａ内には、該炭化珪素棒３が設置されているので、生成した高純度多結晶シリコンが、該炭化珪素棒３に析出する。そして、該反応炉２０ａの上部から四塩化珪素蒸気及び亜鉛蒸気を供給し、該反応炉２０ａの下部から該排出ガス１１を排出しているので、四塩化珪素蒸気及び亜鉛蒸気は、該反応炉２０ａの上部から下向きに移動しており、その流れに沿うように該炭化珪素棒３が存在しているので、該炭化珪素棒３を覆うように、高純度多結晶シリコンの結晶が成長する。また、四塩化珪素と亜鉛の反応により、塩化亜鉛も生成するが、塩化亜鉛ガスは、未反応の四塩化珪素蒸気及び亜鉛蒸気と共に、排出ガス１１として、該排出管６から外へ排出される。
【００３４】
該四塩化珪素蒸留工程１０２で精製された該高純度四塩化珪素１１３は、該四塩化珪素の蒸発器に供給され、該四塩化珪素の蒸発器で気化された該高純度四塩化珪素１１３の蒸気は、そのまま、あるいは、必要に応じて、キャリアーガスで希釈され、該四塩化珪素蒸気の供給管７より、該反応炉２０ａへ供給される。また、該亜鉛再生工程１０６で得られた該亜鉛１１５は、該亜鉛の蒸発器に供給され、該亜鉛の蒸発器で気化された亜鉛の蒸気は、そのまま、あるいは、必要に応じて、キャリアーガスで希釈され、該亜鉛蒸気の供給管８より、該反応炉２０ａへ供給される。
【００３５】
該キャリアーガスは、窒素ガス、ヘリウムガス、アルゴンガス等の不活性ガスである。
【００３６】
すなわち、該高純度多結晶シリコン製造工程（１）に用いられる反応炉は、四塩化珪素と亜鉛を反応させて高純度多結晶シリコンを生成させる反応炉であって、上部に四塩化珪素蒸気の供給管及び亜鉛蒸気の供給管を有し且つ下部に排出ガスの排出管を有する反応炉であり、析出棒が該反応炉内に設置されている高純度多結晶シリコン製造用の反応炉である。
【００３７】
該反応炉内は１，０００℃程度の温度となるため、該反応炉の材質としては、透明石英、不透明石英などの石英、炭化珪素、窒化珪素等が挙げられ、寿命や析出した多結晶シリコンを取り除く際に取り扱い易い点で、炭化珪素、窒化珪素が好ましく、また、コスト面からは、石英が好ましい。また、反応炉の構造等によっては、反応時の加熱温度に耐えられるのであれば、該反応炉の材質としては、特に制限されない。また、該反応炉の側壁部と蓋部が、異なる材質であってもよい。
【００３８】
該反応炉の形状は、反応炉の上部から反応炉内に供給された四塩化珪素蒸気及び亜鉛蒸気が、反応炉の上部から下部に向かって下向きに移動しながら反応するような形状、すなわち、縦長の形状である。言い換えると、該反応炉の形状は、原料蒸気及び排出ガスが、反応炉の上部から下部に向かって流れる形状である。
【００３９】
該反応炉の大きさは、特に限定されないが、四塩化珪素蒸気及び亜鉛蒸気の供給条件によって、適宜選択される。一般的には、好ましくは、該反応炉の縦方向の長さは、１，０００〜６，０００ｍｍであり、円筒形状の場合、直径が２００〜２，０００ｍｍである。
【００４０】
該析出棒としては、例えば、炭化珪素棒、窒化珪素棒、タンタル棒、シリコン棒が挙げられる。特には、強度面や、不純物の混入による多結晶シリコンへの影響が少ないという点で、炭化珪素棒が好ましい。該析出棒は、該反応炉内に設置される。該析出棒の形状としては、角柱状、円柱状が好ましく、特に、円柱状が好ましい。該析出棒の形状が円柱状の場合、該析出棒の直径は、強度や加工面から、１〜２０ｃｍが好ましく、２〜１０ｃｍが特に好ましい。また、該炭化珪素棒（析出棒）の固定部材４の下側から該排出管６の上側の間に存在する該炭化珪素棒（析出棒）の長さは、５０〜１，２００ｍｍが好ましく、１００〜１，１００ｍｍが特に好ましく、２００〜１，０００ｍｍが更に好ましい。
【００４１】
該炭化珪素棒は、炭化珪素の成形体であるが、通常、炭化珪素の成形体は、多数の細孔を有する多孔質体である。そして、該炭化珪素棒は、多孔質の炭化珪素にシリコンが含浸されているシリコン含浸炭化珪素棒であることが、含浸されているシリコンが、反応により生成する多結晶シリコンの結晶の種となり、炭化珪素棒への多結晶シリコンの析出を促進できる点で好ましい。該シリコン含浸炭化珪素棒では、炭化珪素：含浸シリコンの質量比が、８０：２０〜９５：５であることが好ましく、８０：２０〜９０：１０であることが特に好ましい。該シリコン含浸炭化珪素棒は、多孔質の炭化珪素棒を、溶融シリコン中に浸漬し、溶融シリコンを炭化珪素の孔に含浸させることにより得られる。
【００４２】
また、シリコンが含浸されていない多孔質の炭化珪素棒であっても、該反応炉内に設置され、四塩化珪素蒸気と亜鉛蒸気の反応が行われた場合、反応の初期の段階では、炭化珪素棒の外側近傍の多孔質構造内で、四塩化珪素蒸気と亜鉛蒸気との接触が起こり、そこでシリコンが生成するので、炭化珪素棒の外側近傍は、孔内にシリコンが含浸されているのと同様な状態になる。そのため、シリコンが含浸されていない多孔質の炭化珪素棒でもよく、特に、該炭化珪素棒が繰り返し使用される場合は、シリコンが含浸されていない多孔質の炭化珪素棒は、繰り返し使用により、シリコンが含浸されている多孔質の炭化珪素棒と同様な状態になる。
【００４３】
該炭化珪素棒（析出棒）の設置本数は、１本であっても、２本以上であってもよい。また、該炭化珪素棒（析出棒）の設置位置は、特に限定されない。例えば、該炭化珪素棒（析出棒）が４本の場合、図４に示すように、該炭化珪素棒３（析出棒）は、該側壁部１（反応炉）の中心を中心とする円弧上に、等間隔に設置されることが好ましい。なお、該炭化珪素棒（析出棒）の設置本数及び設置位置は、原料蒸気の供給条件等の反応条件、反応炉の大きさ等により、多結晶シリコンが効率よく析出するように、適宜選択される。
【００４４】
該炭化珪素棒（析出棒）の設置方法であるが、図３では、該炭化珪素棒３（析出棒）が該炭化珪素棒の固定部材４に固定され、該炭化珪素棒（析出棒）の固定部材４が、該炉内壁つば部１２に引っ掛けられることにより、該炭化珪素棒（析出棒）が、該反応炉内に設置される旨を記載したが、これに限定されるものではない。例えば、図３中、炉内壁つば部を排出管６の付設位置より下方に形成させ、その炉内壁つば部に、該炭化珪素棒（析出棒）が固定されている該炭化珪素棒（析出棒）の固定部材を引っ掛けることにより、該炭化珪素棒（析出棒）の固定部材の上側から該反応炉内に上向きに突き出すように該炭化珪素棒（析出棒）を設置する方法や、該蓋部２ｂに、該炭化珪素棒（析出棒）を固定する方法等、該反応炉の下から上に向かって、該炭化珪素棒（析出棒）を立てるように設置する方法が挙げられる。
【００４５】
また、該炭化珪素棒の温度を、反応炉内の温度よりも高温に設定するために、該炭化珪素棒の内部には、加熱用のヒーターが装備されていてもよい。例えば、反応炉内の温度（反応炉の側壁温度）を９３０℃とした場合、該炭化珪素棒を１，０００℃とすることで、該炭化珪素棒により選択的に多結晶シリコンを析出させることが可能となる。また、炭化珪素は、熱伝導率が高く輻射熱を多く受ける材質であるため、反応炉の側壁からの輻射熱を多く受けることになり、該炭化珪素棒を加熱しなくてもある程度選択的に該炭化珪素棒に多結晶シリコンを析出させることが可能である。
【００４６】
該反応炉では、該四塩化珪素蒸気の供給管及び該亜鉛蒸気の供給管が、該反応炉の上部に付設される。また、該排出管は、該反応炉の下部に付設される。そして、該反応炉では、該反応炉内で原料蒸気の下方向の流れが形成され、反応炉内で四塩化珪素と亜鉛の反応を起こさせることができるような位置（上下方向の位置）に、該四塩化珪素蒸気の供給管及び該亜鉛蒸気の供給管と、該排出管とが付設される。
【００４７】
該四塩化珪素蒸気の供給管及び該亜鉛蒸気の供給管の形状及び配置であるが、例えば、図５の（５−１）に示すように、該四塩化珪素蒸気の供給管及び該亜鉛蒸気の供給管の水平部が直線上に並ぶようにし、（５−２）に示すように、供給管の先をＬ字形状にして、供給管の出口を下向きにする形態例が挙げられる。また、図６に示すように、該四塩化珪素蒸気の供給管及び該亜鉛蒸気の供給管の水平部が直線上に並ばないようにする形態例が挙げられる。図６に示す形態例では、該四塩化珪素蒸気及び該亜鉛蒸気は、該反応炉内を旋回するように移動する。
【００４８】
該反応炉の側壁の周囲には、ヒーターが設置される。該ヒーターとしては、電気ヒーターが好ましい。
【００４９】
該高純度多結晶シリコン製造工程（１）は、四塩化珪素と亜鉛を反応させて多結晶シリコンを生成させる多結晶シリコンの製造方法であって、四塩化珪素蒸気及び亜鉛蒸気を反応炉の上部から供給し、該反応炉の下部から排出ガスを排出して、該反応炉内で四塩化珪素蒸気と亜鉛蒸気の反応を行いつつ、生成する高純度多結晶シリコンを析出棒に析出させる高純度多結晶シリコンの製造工程である。
【００５０】
四塩化珪素蒸気及び亜鉛蒸気を用いる亜鉛還元法による多結晶シリコンの製造においては、四塩化珪素蒸気及び亜鉛蒸気が、反応炉内で激しく撹拌されると、直径が３μｍ以下の細粒状の多結晶シリコンが生成するが、このような細粒状の多結晶シリコンは、充填密度が低く溶融に時間がかかる。一方、四塩化珪素蒸気と亜鉛蒸気とが、該反応炉内で穏やかに接触すると、好ましくは線速５ｃｍ／秒以下の速度で接触すると、樹枝状、針状又は板状の多結晶シリコンが生成するが、このような樹枝状、針状又は板状の多結晶シリコンは、細粒状の多結晶シリコンに比べ、溶融し易く、溶融時間が短くなる。そのため、本発明の多結晶シリコンの製造方法では、四塩化珪素蒸気及び亜鉛蒸気が、該反応炉内で激しく撹拌されないような条件、すなわち、直径が３μｍ以下の細粒状の多結晶シリコンが生成し難い条件で、四塩化珪素蒸気及び亜鉛蒸気を、該反応炉に供給する。つまり、本発明の多結晶シリコンの製造方法では、樹枝状、針状又は板状の多結晶シリコンが生成し易い原料蒸気の供給条件で、四塩化珪素蒸気及び亜鉛蒸気を、該反応炉に供給する。樹枝状、針状又は板状の多結晶シリコンが生成し易い原料蒸気の供給条件は、該反応炉の大きさ、該炭化珪素棒（析出棒）の設置位置又は設置本数等により、適宜選択される。
【００５１】
四塩化珪素蒸気と亜鉛蒸気の供給量比率（モル比）は、四塩化珪素蒸気：亜鉛蒸気＝０．９：２〜１．２：２であり、好ましくは１：２〜１．２：２であり、特に好ましくは１：２〜１．１：２である。また、四塩化珪素蒸気及び亜鉛蒸気は、窒素ガス等の不活性ガスで希釈されていてもよく、その場合、四塩化珪素蒸気の希釈率は、体積割合（（四塩化珪素蒸気＋不活性ガス）／四塩化珪素蒸気）で、好ましくは１．０１〜１．５、特に好ましくは１．０５〜１．３であり、亜鉛蒸気の希釈率は、体積割合（（亜鉛蒸気＋不活性ガス）／亜鉛蒸気）で、好ましくは１．０１〜１．３、特に好ましくは１．０３〜１．２である。
【００５２】
亜鉛の沸点は、「化学便覧」（日本化学会編）によると９０７℃であるため、該反応炉内の温度が、亜鉛の沸点である９０７℃以上になるように、該反応炉を加熱する。該反応炉内の温度は、９０７〜１，２００℃、好ましくは９３０〜１，１００℃である。また、該反応炉内の圧力は、好ましくは０〜７００ｋＰａＧ、特に好ましくは０〜５００ｋＰａＧである。上記範囲に反応条件を設定することで、該炭化珪素棒（析出棒）に安定的に多結晶シリコンを析出させることが可能となる。
【００５３】
該高純度多結晶シリコン製造工程１０３では、該炭化珪素棒として、ヒータが内装されているものを１本又は２本以上使用し、該炭化珪素棒を加熱してもよい。その際、該反応炉内に設置されている炭化珪素棒の全てを加熱してもよいし、一部を加熱してもよい。また、該炭化珪素棒の加熱開始時期は、多結晶シリコンが該炭化珪素棒への析出を開始する前、つまり、四塩化珪素蒸気及び亜鉛蒸気の供給前であってもよく、あるいは、該炭化珪素棒にある程度の多結晶シリコンが析出してからでもよい。
【００５４】
そして、該高純度多結晶シリコン製造工程１０３では、四塩化珪素蒸気及び亜鉛蒸気を下向きに移動させて、該反応炉内で四塩化珪素と亜鉛の反応を行い、多結晶シリコンを生成させながら、該析出棒を、四塩化珪素蒸気及び亜鉛蒸気の流れに沿うように存在させることで、該析出棒に、高純度多結晶シリコンを析出させる。
【００５５】
また、該高純度多結晶シリコン製造工程１０３では、窒素ガス等の不活性ガスの供給管を該反応炉に付設して、不活性ガスを該反応炉内に導入し、該反応炉内を不活性ガスで加圧することができる。
【００５６】
該高純度多結晶シリコン製造工程１０３では、四塩化珪素蒸気及び亜鉛蒸気の供給を止めることにより、高純度多結晶シリコンの製造を終了する。その後、該反応炉を冷却し、高純度多結晶シリコンが析出した該析出棒を、該反応炉の外に取り出す。そして、析出した高純度多結晶シリコンを該析出棒から掻き落して、高純度多結晶シリコンを得る。また、該反応炉の炉壁に高純度多結晶シリコンが析出していた場合は、それも掻き落して回収する。
【００５７】
高純度多結晶シリコンを掻き落した後の該炭化珪素棒は、再び、該高純度多結晶シリコン製造工程１０３にて、使用される。また、再使用する前に、該炭化珪素棒を、純水又は塩酸、硝酸、フッ化水素酸等の酸などで洗浄してもよい。
【００５８】
このようにして、該高純度多結晶シリコン製造工程１０３により得られる該高純度多結晶シリコン１１６は、亜鉛を還元剤に用いて製造されるため、亜鉛を含有する。該高純度多結晶シリコン１１６中の亜鉛含有量は、０．１〜１００質量ｐｐｍ、好ましくは０．１〜１０質量ｐｐｍ、特に好ましくは０．１〜１質量ｐｐｍである。高純度多結晶シリコン中の亜鉛含有量が、上記範囲内であることにより、６−Ｎ以上の高純度の多結晶シリコンインゴットを製造することができる。なお、多結晶シリコンの純度の分析は高周波誘導プラズマ発光分析法（ＩＣＰ−ＡＥＳ）により求められる。その分析方法は、以下に示す通りである。
得られた高純度多結晶シリコン１．５ｇに、３８％フッ化水素酸１６ｍｌと５５％硝酸３０ｍｌを加えて、完全に溶解させた後、蒸発乾固させる。次いで、１％硝酸５ｍｌで定溶し、ＩＣＰ−ＡＥＳ（サーモフィッシャーサイエンティフィック株式会社製ＩＲＩＳ  Ａｄｖａｎｔａｇｅ／ＲＰ型）により不純物濃度を測定して、高純度多結晶シリコンの純度を算出する。
【００５９】
また、該高純度多結晶シリコン１１６の主な形状は、樹枝状、針状又は板状であり、直径が３μｍ以下の細粒状ではない。該高純度多結晶シリコン製造工程１０３では、樹枝状又は針状にシリコンの結晶が成長するので、大きな樹枝状又は針状のものに成長するが、得られる高純度多結晶シリコン中には、大きな樹枝状又は針状のものの他に、板状になるものや、小さな樹枝状又は針状のものもあり、また、該炭化珪素棒（析出棒）から掻き落す際に樹枝状又は針状のものが砕けて、小さな樹枝状又は針状となったものもある。該樹枝状、針状又は板状の高純度多結晶シリコンの大きさは、好ましくは１００μｍ以上、特に好ましくは５００μｍ以上、更に好ましくは１，０００μｍ以上である。そして、該樹枝状、針状又は板状の高純度多結晶シリコンとしては、５０質量％以上が１００μｍメッシュサイズのスクリーンを通過しない樹枝状、針状又は板状の高純度多結晶シリコンであることが好ましく、５０質量％以上が５００μｍメッシュサイズのスクリーンを通過しない樹枝状、針状又は板状の高純度多結晶シリコンであることが特に好ましい。なお、該樹枝状とは、図７の（７−１）に示すような、幹部３１と該幹部３１から伸びる枝部３２とからなる形状であり、また、該針状とは、図７の（７−２）に示すような、略直線に伸びた形状であり、また、該板状とは、鱗片状、フレーク状等の略平面方向に広がった形状である。また、該樹枝状の該枝部３２から更に分岐して結晶が伸びている形状もある。また、該樹枝状、針状又は板状の高純度多結晶シリコンの大きさとは、樹枝状の場合は結晶の最も長い部分の長さ（図７の（７−１）では符号３３ａの長さ）を指し、針状の場合は結晶の長さ（図７の（７−２）では符号３３ｂの長さ）を指し、板状の場合は結晶の最も長い径を指す。
【００６０】
該析出棒の存在により、該析出棒への析出が促進されるため、高純度多結晶シリコンの収率が高くなり、また、反応炉の側壁へのシリコンの析出が抑えられ、該高純度多結晶シリコン製造工程１０３の終了後に、炉壁に析出した高純度多結晶シリコンを取り除くという操作が軽減されるので、製造効率が高くなる。
【００６１】
また、炭化珪素は、硬い材料であるため、１バッチの高純度多結晶シリコン製造工程１０３の終了後、該炭化珪素棒から、該高純度多結晶シリコン１１６を掻き落すときに、該炭化珪素棒が壊れない。そのため、該炭化珪素棒の再使用が可能である。また、炭化珪素はシリコンと膨張係数が近いため、反応終了後に冷却する際に、収縮量の違いによる炭化珪素棒の破壊が起こり難い。また、炭化珪素は、黒色又は暗緑色の材料であるため、反応炉内の輻射熱を吸収し易く、高純度多結晶シリコンの収率が高くなる。
【００６２】
また、該高純度多結晶シリコン製造工程（１）に用いられる該反応炉には、該反応炉内に内挿容器が設置されていてもよい。
【００６３】
該高純度多結晶シリコン製造工程（１）に用いられる該反応炉のうち、該反応容器内に該内挿容器が設置されている形態例について、図８〜図１１を参照して説明する。なお、以下では、該反応炉内に該内挿容器が設置されていない形態例と異なる点のみ説明し、同様な点については省略する。なお、図８〜図１１は、該高純度多結晶シリコン製造工程（１）に用いられる該反応炉のうち、反応炉内に内挿容器内が設置されている形態例を示す模式的な端面図である。
【００６４】
図８は、該高純度多結晶シリコン製造工程（１）に用いられる該反応炉のうち、反応炉内に内挿容器が設置されている形態例の模式的な端面図である。また、図９は、図８中の内挿容器を示す端面図であり、垂直方向に切ったときの端面図である。
【００６５】
図８中、反応炉３０ａは、縦長の円筒形状を有する側壁部１と、該側壁部１の上下を塞ぐ蓋部２（２ａ、２ｂ）と、該反応炉３０ａを加熱するためのヒーター５と、からなる。図９に示すように、該内挿容器１３の上側には、該内挿容器の蓋部２８が設置されており、該内挿容器の蓋部２８には、四塩化珪素蒸気の供給管の挿入口１２１と、亜鉛蒸気の供給管の挿入口１２２が形成されている。該内挿容器１３の下部には、該内挿容器１３内から該排出ガス１１を排出するための排出口２７が形成されている。該反応炉３０ａの上部には、該内挿容器１３内に四塩化珪素蒸気９を供給するための四塩化珪素蒸気の供給管７及び該内挿容器１３内に亜鉛蒸気１０を供給するための亜鉛蒸気の供給管８が付設されている。該反応炉３０ａの下部には、該内挿容器１３内から排出される排出ガス１１を反応炉の外に排出するための排出管６が付設されている。該反応炉３０ａには、該反応炉３０ａ内に窒素ガス１６を供給するための窒素ガス供給管１５１が付設されている。該窒素ガス供給管１５１は、該側壁１の内壁に形成されている炉内つば部１２に引っ掛けるようにして設置されている窒素ガス管の固定部材１４に固定されている。炭化珪素棒３は、該窒素ガスの固定部材１４及び該内挿容器の蓋部２８に開けられている挿入口を通して、該内挿容器１３内に上から下に向けて突き出すようにして、該内挿容器１３内に設置されている。なお、該炭化珪素棒３は、該窒素ガス管の固定部材１４に固定されていてもよく、該内挿容器の蓋部２８に固定されていてもよい。また、該側壁部１と該蓋部２とは、例えば、それぞれのつば部の間にシール材を挟み込み、つば部同士をボルト締めすること等により、密閉されている。
【００６６】
該四塩化珪素蒸気の供給管７の一端は、該内挿容器１３の内部に位置し、他端は、四塩化珪素の蒸発器に繋がっている。また、該亜鉛蒸気の供給管８の一端は、該内挿容器１３の内部に位置し、他端は、亜鉛の蒸発器に繋がっている。また、該排出管６は、排出ガス１１、すなわち、四塩化珪素と亜鉛が反応する際に生成する塩化亜鉛ガス及び未反応ガスである四塩化珪蒸気及び亜鉛蒸気を回収するための回収装置に繋がっている。
【００６７】
該内挿容器の材質としては、透明石英、不透明石英、炭化珪素、窒化珪素等が挙げられ、寿命や析出した多結晶シリコンを取り除く際に取り扱い易い点で、炭化珪素、窒化珪素が好ましく、また、コスト面からは、石英が好ましい。
【００６８】
図８では、該側壁部１の上側には、該炉内つば部１２が形成され且つ該窒素ガス管の固定部材１４が設置されている旨記載したが、該内挿容器が設置されている反応炉においては、該窒素ガス管の固定部材１４を使用しない場合は、該炉内つば部１２は形成されていなくてもよい。
【００６９】
図１０に示す形態例は、該炭化珪素棒を該内挿容器の底に固定することにより、該炭化珪素棒を該内挿容器内に設置する形態例である。図１０に示す反応炉３０ｂでは、内挿容器１３の底に、炭化珪素棒３が固定されている。なお、該炭化珪素棒３は、該内挿容器１３内で下から上に向けて突き出すようにして、該内挿容器１３内に設置されている。
【００７０】
図１１に示す形態例は、該炭化珪素棒を、内挿容器の蓋部に固定し、該内挿容器内に設置する形態例である。図１１に示す反応炉３０ｃでは、該炭化珪素棒３は、内挿容器の蓋部２８に固定されており、該内挿容器１３内に上から下に向けて突き出すようにして、該内挿容器１３内に設置されている。
【００７１】
該高純度多結晶シリコン製造工程（１）に用いられる該反応炉のうち、該反応容器内に該内挿容器が設置されている形態例を用いる該高純度多結晶シリコン製造工程１０３が終了すると、四塩化珪素蒸気及び亜鉛蒸気の供給を止め、該反応炉を冷却した後、内部に高純度多結晶シリコンが析出した該内挿容器及び表面に高純度多結晶シリコンが析出した該析出棒を、該反応炉の外に取り出す。そして、該内挿容器内に析出した高純度多結晶シリコンを掻き出し、該析出棒に析出した高純度多結晶シリコンを該析出棒から掻き落して、高純度多結晶シリコンを得る。例えば、図８の形態例では、該四塩化珪素蒸気の供給管７や該亜鉛蒸気の供給管８等の付設部材を外した後、該反応炉３０ａの上側の該蓋部２ａを開け、該側壁部１の上側から、該炭化珪素棒３を取り出し、該反応炉３０ａの下側の該蓋部２ｂを開け、該側壁部１の下側から、該内挿容器１３を取り出す。あるいは、該炭化珪素棒３が、該内挿容器の蓋部２８に固定されており、該窒素ガス管の固定部材１４に固定されていない場合には、該四塩化珪素蒸気の供給管７や該亜鉛蒸気の供給管８等の付設部材を外した後、該反応炉３０ａの下側の該蓋部２ｂを開け、該側壁部１の下側から、該炭化珪素棒３及び該内挿容器の蓋部２８ごと該内挿容器１３を取り出す。また、図１０の形態例では、該四塩化珪素蒸気の供給管７や該亜鉛蒸気の供給管８等の付設部材を外した後、該反応炉３０ｂの下側の該蓋部２ｂを開け、該側壁部１の下側から、該炭化珪素棒３が固定されている該内挿容器１３を取り出す。また、図１１の形態例では、該四塩化珪素蒸気の供給管７や該亜鉛蒸気の供給管８等の付設部材を外した後、該反応炉３０ｃの下側の該蓋部２ｂを開け、該側壁部１の下側から、該炭化珪素棒３及び該内挿容器の蓋部２８ごと該内挿容器１３を取り出す。
【００７２】
該高純度多結晶シリコン製造工程（１）に用いられる該反応炉のうち、該反応容器内に該内挿容器が設置されている形態例の反応炉によれば、該内挿容器が該反応炉内に設置されているので、該反応炉の側壁への高純度多結晶シリコンの析出を防ぐことができる。
【００７３】
該高純度多結晶シリコン製造工程１０３の第二の形態（以下、高純度多結晶シリコン製造工程（２）とも記載する。）及び該高純度多結晶シリコン製造工程（２）に用いられる反応炉について、図１２を参照して説明する。図１２は、該高純度多結晶シリコン製造工程（２）に用いられる反応炉の形態例の模式的な端面図である。
【００７４】
図１２中、反応炉３０ｄは、縦長の円筒形状を有する側壁部１と、該側壁部１の上下を塞ぐ蓋部２（２ａ、２ｂ）と、該反応炉３０ｄを加熱するためのヒーター５と、からなる。該反応炉３０ｄ内には、側面が円筒形状であり底面が円形の内挿容器１３が設置されている。該反応炉３０ｄの上部には、該内挿容器１３内に四塩化珪素蒸気９を供給するための四塩化珪素蒸気の供給管７及び該内挿容器１３内に亜鉛蒸気１０を供給するための亜鉛蒸気の供給管８が付設されている。該反応炉３０ｄの下部には、該内挿容器１３内から排出される排出ガス１１を反応炉の外に排出するための排出管６が付設されている。該反応炉３０ｄには、該反応炉３０ｄ内に窒素ガス１６を供給するための窒素ガス供給管１５１が付設されている。なお、該側壁部１と該蓋部２とは、例えば、それぞれのつば部の間にシール材を挟み込み、つば部同士をボルト締めすること等により、密閉されている。
【００７５】
該内挿容器１３の上側には、円板状の内挿容器の蓋部２８が設置されており、該内挿容器の蓋部２８には、四塩化珪素蒸気の供給管の挿入口と、亜鉛蒸気の供給管の挿入口が形成されている。該内挿容器１３の下部には、該内挿容器１３内から該排出ガス１１を排出するための排出口２７が形成されている。
【００７６】
該側壁１の内壁に形成されている炉内つば部１２に引っ掛けるようにして、窒素ガス管の固定部材１４が設置されており、該窒素ガス管の固定部材１４には、該窒素ガス供給管１５１が固定されている。
【００７７】
該四塩化珪素蒸気の供給管７の一端は、該内挿容器１３の内部に位置し、他端は、四塩化珪素の蒸発器に繋がっている。また、該亜鉛蒸気の供給管８の一端は、該内挿容器１３の内部に位置し、他端は、亜鉛の蒸発器に繋がっている。また、該排出管６は、排出ガス１１、すなわち、四塩化珪素と亜鉛が反応する際に生成する塩化亜鉛ガス及び未反応ガスである四塩化珪蒸気及び亜鉛蒸気を回収するための回収装置に繋がっている。
【００７８】
該反応炉３０ｄを用いる多結晶シリコンの製造方法について説明する。先ず、該ヒーター５により該反応炉３０ｄを加熱しておき、四塩化珪素及び亜鉛をそれぞれの蒸発器により気化させて、四塩化珪素蒸気９を四塩化珪素蒸気の供給管７から、亜鉛蒸気１０を亜鉛蒸気の供給管８から、該内挿容器１３内に供給しつつ、排出ガス１１を該排出管６から、該反応炉３０ｄの外へ排出する。このとき、該内挿容器１３内では、四塩化珪素と亜鉛が反応して、高純度多結晶シリコンが生成し、該内挿容器１３内で、生成した高純度多結晶シリコンが析出する。そして、該内挿容器１３の上部から四塩化珪素蒸気及び亜鉛蒸気を供給し、該内挿容器１３の下部から該排出ガス１１を排出しているので、四塩化珪素蒸気及び亜鉛蒸気は、該内挿容器１３の上部から下向きに移動しており、これらの原料蒸気が下降しながら、該内挿容器１３内で反応して高純度多結晶シリコンの結晶が成長する。また、四塩化珪素と亜鉛の反応により、塩化亜鉛も生成するが、塩化亜鉛ガスは、未反応の四塩化珪素蒸気及び亜鉛蒸気と共に、排出ガス１１として、該排出管６から外へ排出される。
【００７９】
四塩化珪素と亜鉛の反応を行っている間、窒素ガス１６を該窒素ガス供給管１５１から該反応炉３０ｄ内に供給し、該排出管６から排出することにより、該内挿容器１３の周囲の雰囲気を窒素雰囲気にする。
【００８０】
すなわち、該高純度多結晶シリコン製造工程（２）に用いられる反応炉は、四塩化珪素と亜鉛を反応させて多結晶シリコンを生成させる反応炉であって、該反応炉内に内挿容器が設置されており、該反応炉の上部に該内挿容器内に四塩化珪素蒸気を供給する四塩化珪素蒸気の供給管及び該内挿容器内に亜鉛蒸気を供給する亜鉛蒸気の供給管を有し且つ該反応炉の下部に排出ガスの排出管を有する高純度多結晶シリコン製造用の反応炉である。
【００８１】
該高純度多結晶シリコン製造工程（２）に用いられる該反応炉（材質、形状、及び大きさ）は、該高純度多結晶シリコン製造工程（１）に用いられる該反応炉（材質、形状、及び大きさ）と同様である。
【００８２】
該内挿容器の材質としては、透明石英、不透明石英などの石英、炭化珪素、窒化珪素等が挙げられ、寿命や析出した多結晶シリコンを取り除く際に取り扱い易い点で、炭化珪素、窒化珪素が好ましく、また、コスト面からは、石英が好ましい。
【００８３】
該反応炉及び該内挿容器の形状は、該反応炉内の該内挿容器の上部から該内挿容器内に供給された四塩化珪素蒸気及び亜鉛蒸気が、該内挿容器の上部から下部に向かって下向きに移動しながら反応するような形状、すなわち、縦長の形状である。言い換えると、該反応炉及び該内挿容器の形状は、原料蒸気及び排出ガスが、該反応炉内の該内挿容器の上部から下部に向かって流れる形状である。
【００８４】
該高純度多結晶シリコン製造工程（２）に用いられる該反応炉における該四塩化珪素蒸気の供給管及び該亜鉛蒸気の供給管の形態としては、該高純度多結晶シリコン製造工程（１）に用いられる該反応炉における該四塩化珪素蒸気の供給管及び該亜鉛蒸気の供給管の形態が挙げられる。なお、図１２では、該四塩化珪素蒸気の供給管７及び該亜鉛蒸気の供給管８は、該内挿容器の蓋部２８から該内挿容器の内部へと挿入されている旨記載したが、他には、例えば、該四塩化珪素蒸気の供給管７及び該亜鉛蒸気の供給管８が、該内挿容器１３の側面から内部へと挿入されていてもよい。
【００８５】
図１２では、該側壁部１の上側には、該炉内つば部１２が形成され且つ該窒素ガス管の固定部材１４が設置されている旨記載したが、該高純度多結晶シリコン製造工程（２）に用いられる反応炉においては、該窒素ガス管の固定部材１４を使用しない場合は、該炉内つば部１２は形成されていなくてもよい。
【００８６】
該高純度多結晶シリコン製造工程（２）は、四塩化珪素と亜鉛を反応させて多結晶シリコンを生成させる多結晶シリコンの製造方法であって、四塩化珪素蒸気及び亜鉛蒸気を反応炉内に設置されている内挿容器の上部から該内挿容器内に供給し、該内挿容器の下部から排出ガスを排出して、該内挿容器内で四塩化珪素蒸気と亜鉛蒸気の反応を行う高純度多結晶シリコンの製造方法である。
【００８７】
また、該高純度多結晶シリコン製造工程（２）では、図１２に示すように、窒素ガス等の不活性ガスの供給管を該反応炉に付設して、不活性ガスを該反応炉内に供給することができる。本発明では、不活性ガスを該反応炉内への供給することにより、該反応炉内に外気が侵入するのを防止すると共に、不活性ガスを該反応炉の側壁と該内挿容器との隙間に流し、該排出ガスが該反応炉の側壁と該内挿容器との隙間に漏れて、多結晶シリコンが該反応炉の側壁に析出するのを防止することができる。また、該高純度多結晶シリコン製造工程（２）において、不活性ガスの供給管を該反応炉に付設して、不活性ガスを該反応炉内に供給する場合、図１２に示すように、該反応炉３０ｄの上側の該蓋部２ａから不活性ガスを供給し、該排出ガス１１として該排出管６から不活性ガスを排出してもよいし、他には、例えば、該反応炉３０ｄの上側の該蓋部２ａに付設した複数の不活性ガス供給管により不活性ガスを供給してもよいし、あるいは、該反応炉３０ｄの上側の該蓋部２ａ及び該反応炉３０ｄの下側の該蓋部２ｂに付設した不活性ガス供給管により不活性ガスを供給してもよい。
【００８８】
該高純度多結晶シリコン製造工程（２）では、四塩化珪素蒸気及び亜鉛蒸気の供給を止めることにより、多結晶シリコンの製造を終了する。該反応炉を冷却した後、内部に高純度多結晶シリコンが析出した該内挿容器を、該反応炉の外に取り出す。例えば、図１２の形態例では、該四塩化珪素蒸気の供給管７や該亜鉛蒸気の供給管８等の付設部材を外した後、該反応炉３０ｄの下側の該蓋部２ｂを開け、該側壁部１の下側から、該内挿容器１３を取り出す。そして、析出した高純度多結晶シリコンを該内挿容器内から掻き出して、高純度多結晶シリコンを得る。
【００８９】
高純度多結晶シリコンを掻き出した後の該内挿容器は、再び、該高純度多結晶シリコン製造工程（２）にて、使用される。また、再使用する前に、該内挿容器を、純水又は塩酸、硝酸、フッ化水素酸等の酸などで洗浄してもよい。
【００９０】
該高純度多結晶シリコン製造工程１０３で、該高純度四塩化珪素１１３の蒸気の供給及び該亜鉛１１５の蒸気のいずれもを、キャリアーガスで希釈せずに該反応炉に供給する場合は、該高純度多結晶シリコン製造工程１０３から排出される該排出ガス１１は、四塩化珪素と亜鉛との反応により生成する塩化亜鉛と、未反応の四塩化珪素蒸気と、未反応の亜鉛蒸気の混合ガスである。また、該高純度多結晶シリコン製造工程１０３で、該高純度四塩化珪素１１３の蒸気及び該亜鉛１１５の蒸気のいずれか一方又は両方を、キャリアーガスで希釈して該反応炉に供給する場合は、該高純度多結晶シリコン製造工程１０３から排出される該排出ガス１１は、四塩化珪素と亜鉛との反応により生成する塩化亜鉛と、未反応の四塩化珪素蒸気と、未反応の亜鉛蒸気と、該キャリアーガスの混合ガスである。
【００９１】
該高純度多結晶シリコン製造工程１０３からの該排出ガス１１には、塩化亜鉛、未反応亜鉛及び未反応四塩化珪素が含まれ、反応原料の供給にキャリアーガスを使用した場合は、更に該キャリアーガスが含まれるが、該第１分離工程１０４では、該排出ガス１１を、塩化亜鉛及び未反応亜鉛の混合物と、未反応四塩化珪素、又は原料供給にキャリアーガスを使用した場合は未反応四塩化珪素及びキャリアーガスの混合物と、に分離する。このような分離を行うための装置としては、任意の装置を使用できるが、該排出ガス１１中の成分の物理的性状の差異を利用して分離することができる装置を好適に使用できる。
【００９２】
特に、塩化亜鉛及び未反応亜鉛を固体として、未反応四塩化珪素又は未反応四塩化珪素及びキャリアーガスの混合物を気体として分離する装置が好ましい。そして、このような装置を用いて、塩化亜鉛及び未反応亜鉛が固化し且つ未反応四塩化珪素及びキャリアーガスの混合物が気体として存在しうる温度で、該排出ガス１１を冷却し、次いで、固体と気体とを分離すればよい。
【００９３】
そして、該高純度多結晶シリコン製造工程１０３で、該高純度四塩化珪素１１３の蒸気及び該亜鉛１１５の蒸気のいずれもを、キャリアーガスで希釈せずに該反応炉に供給する場合は、該第１分離工程１０４で分離された該未反応四塩化珪素１１４を、該四塩化珪素蒸留工程１０２へ返送する（図１中（１−１））。また、該高純度多結晶シリコン製造工程１０３で、該高純度四塩化珪素１１３の蒸気及び該亜鉛１１５の蒸気のいずれか一方又は両方を、キャリアーガスで希釈して該反応炉に供給する場合は、該第１分離工程１０４で分離された該四塩化珪素及びキャリアーガスの混合物１２０を、該第２分離工程１０５へ移送する（図１中（１−２））。
【００９４】
該第２分離工程１０５は、必要に応じて採択される工程であり、該高純度多結晶シリコン製造工程１０３で、該高純度四塩化珪素１１３の蒸気及び該亜鉛１１５の蒸気のいずれか一方又は両方を、キャリアーガスで希釈して該反応炉に供給する場合に、該第１分離工程１０４の後に行われる工程であり、該第１工程１０４から排出される該未反応四塩化珪素及びキャリアーガスの混合物１２０を、該未反応四塩化珪素１１４と、該キャリアーガス１１７とに分離する工程である（図１中（１−２））。該第２分離工程１０５で、該未反応四塩化珪素及びキャリアーガスの混合物１２０を、該未反応四塩化珪素１１４と該キャリアーガス１１７とに分離する方法としては、例えば、それらの沸点差を利用した蒸留が挙げられる。
【００９５】
そして、該第２分離工程１０５で分離された該未反応四塩化珪素１１４を、該四塩化珪素蒸留工程１０２へ返送する。また、該第２分離工程１０５で分離された該キャリアーガス１１７を、該高純度多結晶シリコン製造工程１０３へ返送する。
【００９６】
該亜鉛再生工程１０６は、該塩化亜鉛及び亜鉛の混合物１１９から、該亜鉛１１５及び該塩素ガス１１１を得る工程である。図２中、点線で囲った部分が、該亜鉛再生工程１０６である。
【００９７】
図２に示すように、該亜鉛再生工程１０６は、該第１分離工程１０４で分離された該塩化亜鉛及び未反応亜鉛の混合物１１９を酸化して、塩化亜鉛及び酸化亜鉛の混合物２１０を得る酸化処理２０１と、該塩化亜鉛及び酸化亜鉛の混合物２１０を、塩酸水溶液２１４に加えることにより、塩化亜鉛水溶液２１１を得る塩酸水溶液溶解処理２０２と、該塩化亜鉛水溶液２１１と酸性抽出剤を含有する有機溶媒２１５とを接触させた後、有機溶媒相と水相とを分離することにより、亜鉛成分を含有する有機溶媒２１２と塩酸水溶液２１７とを得る亜鉛成分抽出処理２０３と、該亜鉛成分を含有する有機溶媒２１２と硫酸水溶液２１６とを接触させた後、有機溶媒相と水相とを分離することにより、酸性抽出剤を含有する有機溶媒２１５と硫酸亜鉛水溶液２１３とを得る亜鉛成分逆抽出処理２０４と、該硫酸亜鉛水溶液２１３を水溶液電解することにより、亜鉛１１５と硫酸水溶液２１６とを得る硫酸亜鉛水溶液電解処理２０５と、該亜鉛成分抽出処理２０３で得られた該塩酸水溶液２１７のうちの一部の塩酸水溶液中の塩酸を分解して、塩素ガス１１１を得る塩酸分解処理２０６と、からなる工程である。
【００９８】
該酸化処理２０１では、該第１分離工程１０４で分離された該塩化亜鉛及び未反応亜鉛の混合物１１９中の未反応亜鉛を酸化することより、該未反応亜鉛を酸化亜鉛（ＺｎＯ）に変換して、該塩化亜鉛及び酸化亜鉛の混合物２１０を得る。
【００９９】
該酸化処理２０１において、該塩化亜鉛及び未反応亜鉛の混合物１１９を酸化する方法としては、特に制限されず、該混合物１１９中の亜鉛を酸化亜鉛に酸化できる方法であればよい。例えば、該塩化亜鉛及び未反応亜鉛の混合物１１９を酸化する方法としては、該塩化亜鉛及び未反応亜鉛の混合物１１９を加熱して酸化性ガスと接触させる方法が挙げられる。該酸化性ガスとは、酸素ガス、空気等の酸素が存在するガスである。該酸化処理２０１において、該塩化亜鉛及び未反応亜鉛の混合物１１９を酸化する際の反応温度は、好ましくは１００〜３５０℃、特に好ましくは１５０〜２５０℃である。該酸化処理２０１により、該塩化亜鉛及び酸化亜鉛の混合物２１０中の未反応亜鉛の比率（質量比）を、好ましくは３％以下、特に好ましくは１％以下とすることができる。
【０１００】
該塩酸水溶液溶解処理２０２では、該酸化処理２０１で得られた該塩化亜鉛及び酸化亜鉛の混合物２１０を、該塩酸水溶液２１４に加える。このとき、該混合物２１０中の塩化亜鉛は、そのまま塩酸水溶液に溶解し、該混合物２１０中の酸化亜鉛は、塩酸により塩化亜鉛に変換された後に塩酸水溶液に溶解する。このことにより、該塩酸水溶液溶解処理２０２では、該塩化亜鉛水溶液２１１を得ることができる。
【０１０１】
該塩酸水溶液溶解処理２０２で用いる該塩酸水溶液２１４の規定度は、酸化亜鉛を塩化亜鉛に変換して塩酸水溶液に溶解させる際の溶解速度の観点から好ましくは１〜１２Ｎ、特に好ましくは４〜８Ｎである。該塩酸水溶液溶解処理２０２において、該混合物２１０を該塩酸水溶液２１４に溶解させる際の温度は、１５〜８０℃、好ましくは２５〜６０℃である。
【０１０２】
該亜鉛成分抽出処理２０３では、先ず、該塩酸水溶液溶解処理２０２で得られた該塩化亜鉛水溶液２１１と、該酸性抽出剤を含有する有機溶媒２１５と、を接触させる。このとき、該塩化亜鉛水溶液２１１中、すなわち、水相の亜鉛イオン（亜鉛成分）は、該酸性抽出剤の水素イオンとイオン交換され、有機溶媒に可溶な無極性の化合物である酸性抽出剤の亜鉛イオン交換物となり、有機溶媒相へ移動する。そのため、該酸性抽出剤の水素イオンが亜鉛イオンでイオン交換された化合物を含有する有機溶媒、すなわち、亜鉛成分を含有する有機溶媒が得られる。このことにより、該塩化亜鉛水溶液２１１中の亜鉛成分（亜鉛イオン）が、有機溶媒へと抽出される。また、水相では、亜鉛イオンが有機溶媒相へと移動し、代わりに、亜鉛イオンとイオン交換された該酸性抽出剤の水素イオンが、該水相へと移動してくるので、該塩化亜鉛水溶液２１１は、該塩酸水溶液２１７となる。
【０１０３】
該亜鉛成分抽出処理２０３に係る該有機溶媒としては、該塩酸水溶液に混合しても、２相に分離するものであれば、特に制限されず、例えば、トルエン等の芳香族炭化水素、塩化メチレン、クロロホルム等の塩素系有機溶媒、ケロシン等の脂肪族炭化水素等が挙げられ、これらのうち、脂肪族炭化水素が好ましく、ケロシンが特に好ましい。
【０１０４】
該亜鉛成分抽出処理２０３に係る該酸性抽出剤としては、水素イオンが亜鉛イオンでイオン交換されることにより、該有機溶媒に可溶の化合物を生成するものであれば、特に制限されず、例えば、ジ−２−エチルヘキシルリン酸（Ｄ２ＥＨＰＡ）、リン酸ジアルキル等のリン酸系抽出剤、ナフテン酸、ネオデカン酸等のカルボン酸、オキシン誘導体、ホスフィン酸誘導体等のキレート抽出剤が挙げられ、これらのうち、リン酸系抽出剤が好ましく、ジ−２−エチルヘキシルリン酸が特に好ましい。
【０１０５】
該亜鉛成分抽出処理２０３において、該塩化亜鉛水溶液２１１と該酸性抽出剤を含有する有機溶媒２１５とを接触させる方法としては、特に制限されず、例えば、撹拌用容器内に該塩化亜鉛水溶液２１１及び該酸性抽出剤を含有する有機溶媒２１５を入れ、撹拌装置を用いて、両者の混合物を撹拌する方法や、抽出塔内で、該塩化亜鉛水溶液２１１と該酸性抽出剤を含有する有機溶媒２１５とを、向流接触させる方法や、該塩化亜鉛水溶液２１１と該酸性抽出剤を含有する有機溶媒２１５とを多段抽出し該塩化亜鉛水溶液２１１と該酸性抽出剤を含有する有機溶媒２１５とを回転させ遠心力により効率よく抽出、分離する遠心分離法等が挙げられる。該塩化亜鉛水溶液２１１と該酸性抽出剤を含有する有機溶媒２１５とを接触させる際の温度は、好ましくは１５〜８０℃、特に好ましくは２５〜６０℃である。
【０１０６】
該亜鉛成分抽出処理２０３では、次いで、有機溶媒相と、水相との２相に分離させる。
【０１０７】
該亜鉛成分抽出処理２０３では、亜鉛成分をより効率よく抽出するために該塩化亜鉛水溶液２１１に対して該酸性抽出剤を含有する有機溶媒２１５を接触させて亜鉛成分を抽出する操作を、複数回繰り返すこともできる。例えば、該塩化亜鉛水溶液２１１に該酸性抽出剤を含有する有機溶媒２１５を接触させる１回目の亜鉛成分抽出操作を行った後、水相を分離し、分離した水相中に塩化亜鉛が残留しているときには、該水相に、再び、該酸性抽出剤を含有する有機溶媒２１５を接触させる２回目の亜鉛成分抽出操作を行うこともできる。更に、２回目の亜鉛成分抽出操作を行った後、水相を分離し、分離した水相に、再び、該酸性抽出剤を含有する有機溶媒２１５を接触させるというように、水相と該酸性抽出剤を含有する有機溶媒２１５との接触及び有機溶媒相と水相との分離を繰り返すことができる。
【０１０８】
このようにして、該亜鉛成分抽出処理２０３では、該塩化亜鉛水溶液２１１に対して該酸性抽出剤を含有する有機溶媒２１５を接触させて亜鉛成分を抽出する操作と、有機溶媒相と水相とを分離する操作と、を行うことにより、該亜鉛成分を含有する有機溶媒２１２及び該塩酸水溶液２１７を得る。
【０１０９】
亜鉛成分逆抽出処理２０４では、先ず、該亜鉛成分抽出処理２０３で得られた該亜鉛成分を含有する有機溶媒２１２と、該硫酸水溶液２１６と、を接触させる。このとき、該亜鉛成分を含有する有機溶媒２１２中の該酸性抽出剤の亜鉛イオン交換物の亜鉛イオンが、該硫酸水溶液２１６中の硫酸の水素イオンとイオン交換され、亜鉛イオンは、水相へと移動する。そのため、該硫酸亜鉛水溶液２１３が得られる。このことにより、該亜鉛成分を含有する有機溶媒２１２中の亜鉛成分（亜鉛イオン）が、水相へと逆抽出される。また、有機溶媒相では、該酸性抽出剤の亜鉛イオン交換物の亜鉛イオンが、水素イオンにイオン交換されるので、該酸性抽出剤が再生され、該亜鉛成分を含有する有機溶媒２１２は、該酸性抽出剤を含有する有機溶媒２１５となる。
【０１１０】
該亜鉛成分逆抽出処理２０４で用いる該硫酸水溶液２１６の規定度は、０．１Ｎ以上であり、好ましくは０．１〜２Ｎ、特に好ましくは０．５〜１．５Ｎである。該亜鉛成分逆抽出処理２０４において、該亜鉛成分を含有する有機溶媒２１２と該硫酸水溶液２１６とを接触させる方法としては、特に制限されず、例えば、撹拌用容器内に該亜鉛成分を含有する有機溶媒２１２及び該硫酸水溶液２１６を入れ、撹拌装置を用いて、両者の混合物を撹拌する方法や、抽出塔内で、該亜鉛成分を含有する有機溶媒２１２と該硫酸水溶液２１６とを、向流接触させる方法や、該亜鉛成分を含有する有機溶媒２１２と該硫酸水溶液２１６とを多段抽出し該亜鉛成分を含有する有機溶媒２１２と該硫酸水溶液２１６とを回転させ遠心力により効率よく抽出、分離する遠心分離法等が挙げられる。該亜鉛成分を含有する有機溶媒２１２と該硫酸水溶液２１６とを接触させる際の温度は、好ましくは１５〜８０℃、特に好ましくは２５〜６０℃である。
【０１１１】
該亜鉛成分逆抽出処理２０４では、次いで、有機溶媒相と、水相との２相に分離させる。
【０１１２】
該亜鉛成分逆抽出処理２０４では、亜鉛成分をより効率よく逆抽出するために該亜鉛成分を含有する有機溶媒２１２に対して該硫酸水溶液２１６を接触させて亜鉛成分を逆抽出する操作を、複数回繰り返すこともできる。例えば、該亜鉛成分を含有する有機溶媒２１２に該硫酸水溶液２１６を接触させる１回目の亜鉛成分逆抽出操作を行った後、有機溶媒相を分離し、分離した有機溶媒相中に亜鉛成分が残留しているときには、該有機溶媒相に、再び、該硫酸水溶液２１６を接触させる２回目の亜鉛成分逆抽出操作を行うこともできる。更に、２回目の亜鉛成分逆抽出操作を行った後、有機溶媒相を分離し、分離した有機溶媒相に、再び、該硫酸水溶液２１６を接触させるというように、有機溶媒相と該硫酸水溶液２１６との接触及び有機溶媒相と水相との分離を繰り返すことができる。また、該亜鉛抽出処理２０３において、該塩化亜鉛水溶液２１１に対して該酸性抽出剤を含有する有機溶媒２１５を接触させて亜鉛成分を抽出する操作を、複数回繰り返した場合、該亜鉛成分逆抽出処理２０４では、各亜鉛成分抽出操作で得られる亜鉛成分を含有する有機溶媒２１２毎に、該硫酸水溶液２１６を接触させてもよいし、あるいは、各亜鉛成分抽出操作で得られる亜鉛成分を含有する有機溶媒２１２を全て合わせてから、該硫酸水溶液２１６を接触させてもよい。
【０１１３】
このようにして、該亜鉛成分抽出処理２０４では、該亜鉛成分を含有する有機溶媒２１２に対して該硫酸水溶液２１６を接触させて亜鉛成分を逆抽出する操作と、有機溶媒相と水相とを分離する操作と、を行うことにより、該酸性抽出剤を含有する有機溶媒２１５及び該硫酸亜鉛水溶液２１３を得る。また、該亜鉛成分逆抽出処理２０４を行った後、得られる該硫酸亜鉛水溶液２１３を、活性炭等の有機物の吸着剤と接触させて、該硫酸亜鉛水溶液２１３中の有機物を除去することができる。
【０１１４】
該硫酸亜鉛水溶液電解処理２０５では、該硫酸亜鉛水溶液２１３を水溶液電解することにより、該亜鉛１１５及び該硫酸水溶液２１６を得る。
【０１１５】
該硫酸亜鉛水溶液電解処理２０５としては、例えば、該硫酸亜鉛水溶液２１３を水溶液電解槽中で水溶液電解することにより、電極上に亜鉛を析出させると共に、硫酸を生成させて、該亜鉛１１５及び該硫酸水溶液２１６を得る方法が挙げられる。
【０１１６】
該硫酸亜鉛水溶液電解処理２０５に係る該水溶液電解槽としては、例えば、図１３中（１３−１）又は（１３−２）に示す水溶液電解槽３１１（３１１ａ、３１１ｂ）が挙げられる。以下、該硫酸亜鉛水溶液電解処理２０５について、図１３を参照して説明する。図１３中（１３−１）に示す形態例と（１３−２）に示す形態例とは、電極３１４を構成する陽極（図１３中、「＋」記号で表記されている。）及び陰極（図１３中、「−」記号で表記されている。）の数が異なるだけで、それ以外は共通することから、特に断らない限り、図１３中（１３−１）及び（１３−２）に示す形態例についてまとめて説明する。
【０１１７】
図１３中、該水溶液電解槽３１１は、該水溶液電解槽３１１の内部に該硫酸亜鉛水溶液２１３を保持する空間と、電解槽加熱部（図示しない。）と、電極３１４と、を有する。
【０１１８】
該電極３１４の材質としては、グラファイト等の炭素系物質や、アルミニウム、チタン、鉄、イリジウム、ルテニウム、白金などの金属系物質や、該金属系物質の酸化物や、さらには該金属系物質及び金属系物質の酸化物の複合材が挙げられる。また、該電極３１４の形状としては、特に制限されず、平板状又は棒状等の形状が挙げられる。
【０１１９】
該硫酸亜鉛水溶液電解処理２０５では、該電極３１４に対し外部電源（図示しない。）から電圧を引加することにより、該硫酸亜鉛水溶液２１３の水溶液電解を行う。
【０１２０】
該硫酸亜鉛水溶液電解処理２０５において水溶液電解を行う際、引加電圧は、好ましくは０．１〜１０Ｖ、特に好ましくは０．５〜７Ｖ、更に好ましくは１〜４Ｖであり、電流密度は、好ましくは０．１〜１００Ａ／ｄｍ２、特に好ましくは０．５〜８０Ａ／ｄｍ２、更に好ましくは１〜６０Ａ／ｄｍ２である。
【０１２１】
該硫酸亜鉛水溶液電解処理２０５において、水溶液電解される該硫酸亜鉛水溶液２１３中の亜鉛イオン濃度は、原子換算で、好ましくは１〜３ｍｏｌ／Ｌ、特に好ましくは１．５〜２．５ｍｏｌ／Ｌである。また、該硫酸亜鉛水溶液２１３中の硫酸イオン濃度は、硫酸根換算で、好ましくは１．５〜５ｍｏｌ／Ｌ、特に好ましくは２〜４ｍｏｌ／Ｌである。また、該硫酸亜鉛水溶液２１３のｐＨは、好ましくは２以下、特に好ましくは１以下である。
【０１２２】
該硫酸亜鉛水溶液電解処理２０５で水溶液電解を行う際の水溶液電解温度は、特に制限されないが、好ましくは１０〜６０℃である。該硫酸亜鉛水溶液電解処理２０５で水溶液電解を行う際の電解時間は、好ましくは０．１〜１０時間、特に好ましくは０．２〜５時間、更に好ましくは０．５〜３時間である。
【０１２３】
該硫酸亜鉛水溶液電解処理２０５では、該電極３１４に対し外部電源（図示しない。）から電圧を引加することにより、「−」符号を付した陰極で、下記反応式：
Ｚｎ２＋  ＋  ２ｅ−  →  Ｚｎ
に従い反応が起こり、陰極上に金属亜鉛が析出する。そして、該硫酸亜鉛水溶液電解処理２０５を行った後、陰極に析出した金属亜鉛１１５を回収する。また、該硫酸亜鉛水溶液電解処理２０５では、「＋」符号を付した陽極では、下記反応式：
ＯＨ−  →  １／２Ｏ２  ＋  ２ｅ−  ＋  Ｈ＋
に従い反応が起こり、陽極で水素イオンが生成するので、水中の硫酸亜鉛は、硫酸へと変換される。つまり、該硫酸亜鉛水溶液２１３は、該硫酸水溶液２１６へと変換される。
【０１２４】
該塩酸分解処理２０６では、該亜鉛成分抽出処理２０３で得られた該塩酸水溶液２１７のうちの一部の塩酸水溶液中の塩酸を分解して、塩素ガス１１１を得る。つまり、該亜鉛成分抽出処理２０３で得られた該塩酸水溶液２１７のうち、一部を抜き出して、該塩酸分解処理２０６を行う。なお、図１に示す多結晶シリコンの製造方法では、該塩酸分解処理２０６を行うために一部を抜き出した該塩酸水溶液２１７の残部、すなわち、該亜鉛成分抽出処理２０３で得られた該塩酸水溶液２１７のうちの他部を、該塩酸水溶液溶解処理２０２で用いる該塩酸水溶液２１４として用いる。
【０１２５】
該塩酸分解処理２０６において、該塩酸水溶液２１７中の塩酸を分解して、塩素ガス１１１を得る方法としては、特に制限されないが、（ｉ）該塩酸水溶液２１７を水溶液電解する方法、（ｉｉ）該塩酸水溶液２１７中の塩酸を酸化する方法等が挙げられる。
【０１２６】
塩酸水溶液を水溶液電解することにより塩素ガスを製造する方法は、工業的に広く用いられており、該（ｉ）の方法としては、工業的に一般的に用いられている塩酸水溶液を水溶液電解することにより塩素ガスを製造する方法を適用できる。そして、該（ｉ）の方法では、塩酸水溶液を水溶液電解することにより、下記式：
２Ｃｌ−  →  Ｃｌ２  ＋  ２ｅ− 
２Ｈ＋  ＋  ２ｅ−  →  Ｈ２
に従い、陽極では塩素ガスが生成し、陰極では水素ガスが生成するので、それぞれの電極の上部に設けられている捕集部にて、塩素ガス及び水素ガスを捕集する。
【０１２７】
該（ｉｉ）の方法としては、酸化触媒に、塩酸水溶液中の塩酸と酸化性ガスとを接触させることにより、塩化水素を酸化して、塩素へと変換させ、生成した塩素を塩素ガスとして捕集する方法が挙げられる。このとき、塩化水素の水素イオンはＨ２Ｏになる。更に具体的には、例えば、塩酸水溶液を加熱して塩化水素ガスを発生させ、発生した塩化水素ガスを、酸化性ガスと共に、酸化触媒を充填した固定床を通過させて、塩化水素ガスと酸化性ガスとを酸化触媒上で接触させ、塩化水素を酸化する方法が挙げられる。該（ｉｉ）の方法としては、例えば、特開２００１−１９４０５号公報に記載されている方法が挙げられる。
【０１２８】
該（ｉｉ）の方法に係る該酸化触媒としては、二酸化クロム触媒、酸化ルテニウム触媒、酸化チタン触媒、Ｄｅａｃｏｎ触媒などが挙げられ、また、該酸化性ガスとしては、空気、酸素ガス、オゾンガスなどが挙げられる。また、該（ｉｉ）の方法における塩化水素の酸化反応温度は、好ましくは２５０〜５００℃、特に好ましくは３００〜４００℃であり、反応圧力は、好ましくは０．１〜５ＭＰａ、特に好ましくは０．１〜１．５ＭＰａであり、塩化水素ガスの供給量は、ＧＨＳＶが好ましくは１０〜２００００ｈ−１、特に好ましくは１００〜１５０００ｈ−１となる供給量であり、酸化性ガスの供給量は、塩化水素ガスに対する酸素のモル比が好ましくは０．２５〜１０、特に好ましくは０．５〜５となる供給量である。
【０１２９】
そして、該亜鉛再生工程１０６では、該亜鉛成分抽出処理２０３で得られた該塩酸水溶液２１７のうちの他部（該塩酸分解処理２０６で処理される一部の該塩酸水溶液２１７の残部）を、該塩酸水溶液溶解処理２０２へと返送して、該塩酸水溶液溶解処理２０２に用いる塩酸水溶液２１４として用い、且つ、該亜鉛成分逆抽出処理２０４で得られた酸性抽出剤を含有する有機溶媒２１５を、該亜鉛成分抽出処理２０３へと返送して、該亜鉛成分抽出処理２０３に用いる酸性抽出剤を含有する有機溶媒２１５として用い、且つ、該硫酸水溶液電解処理２０５で得た硫酸水溶液２１６を、該亜鉛成分逆抽出処理２０４へと返送して、該亜鉛成分逆抽出処理２０４で用いる硫酸水溶液２１６として用いる。
【０１３０】
このようにして、該亜鉛再生工程１０６では、該塩酸水溶液２１４、該酸性抽出剤を含有する有機溶媒２１５及び該硫酸水溶液２１６を循環再使用しながら、該塩化亜鉛及び未反応亜鉛の混合物１１９から、該亜鉛１１５及び該塩素ガス１１１を得る。
【０１３１】
そして、該亜鉛再生工程１０６では、該亜鉛１１５及び該塩素ガス１１１が得られるので、図１に示す高純度多結晶シリコンの製造方法では、該亜鉛再生工程１０６で得られた該亜鉛１１５を、該多結晶シリコン製造工程１０３へと返送して、該高純度多結晶シリコン製造工程１０３で用いる亜鉛１１５として用い、また、該亜鉛再生工程１０６で得られた該塩素ガス１１１を、該四塩化珪素製造工程１０１へと返送して、該四塩化珪素製造工程１０１で反応させる該塩素ガス１１１として用いる。このことにより、本発明の高純度多結晶シリコンの製造方法では、塩素ガス、亜鉛及びキャリアーガスを循環再使用しながら、原料金属シリコンから、高純度多結晶シリコンを製造することができる。
【０１３２】
なお、該亜鉛再生工程１０６で得られた該亜鉛１１５を、該高純度多結晶シリコン製造工程１０３へ返送する前に、該亜鉛１１５の蒸留を行い、該亜鉛１１５を精製してから、該高純度多結晶シリコン製造工程１０３へ返送してもよい。
【０１３３】
次に、実施例を挙げて本発明を更に具体的に説明するが、これは単に例示であって、本発明を制限するものではない。
【実施例】
【０１３４】
（実施例１）
下記反応炉において、亜鉛蒸気の供給管から９３０℃に加熱して気化させた亜鉛蒸気を窒素ガスと共に反応炉内に導入し、四塩化珪素蒸気の供給管から９３０℃に加熱して気化させた四塩化珪素蒸気を反応炉に供給しつつ、反応炉内を９３０℃、炭化珪素棒の加熱温度を１，０００℃にして、四塩化珪素を７４ｇ／分の速度で、亜鉛を５０ｇ／分の速度で供給し、四塩化珪素と亜鉛の反応を行った。
＜反応炉（図３の形態例で、炭化珪素棒の設置本数が３本の形態例）＞
反応炉：内径３００ｍｍ×長さ２，５００ｍｍの石英製反応管を使用
炭化珪素棒：外径３０ｍｍ×長さ１，０００ｍｍ、本数３本（反応炉の中心を中心とする円弧上に、等間隔に設置）、気孔率５％
四塩化珪素蒸気供給管と亜鉛蒸気供給管の垂直方向の位置関係：同一高さ
四塩化珪素蒸気供給管と亜鉛蒸気供給管の水平方向の位置関係：図５に示す位置関係
反応炉出口の排出管内径：１００ｍｍ
排出管の位置：排出管６の下側が反応炉の下側の蓋部２ｂの上面より７００ｍｍ上側
【０１３５】
そして、４０時間反応を行った後、冷却し、炭化珪素棒を反応炉の外に取り出した。炭化珪素棒に針状の多結晶シリコンが析出していることが確認された。次いで、炭化珪素棒から多結晶シリコンを掻き落して、多結晶シリコンを得た。多結晶シリコンの収率は、供給原料に対し６２％であり、多結晶シリコンの純度は６−Ｎであった。また、反応炉の側壁には、ほとんど、シリコンの析出は観察されなかった。なお、炭化珪素棒は、多結晶シリコンを掻き落す際に、破壊されることはなく、再使用可能な状態であった。
【０１３６】
（実施例２）
シリコン含浸炭化珪素棒を用いたこと以外は、実施例１と同様に行った。なお、シリコン含浸炭化珪素棒の炭化珪素：含浸シリコンの質量比は、８５：１５であった。
【０１３７】
４０時間反応を行った後、冷却し、炭化珪素棒を反応炉の外に取り出した。炭化珪素棒に針状の多結晶シリコンが析出していることが確認された。次いで、炭化珪素棒から多結晶シリコンを掻き落して、多結晶シリコンを得た。多結晶シリコンの収率は、供給原料に対し６４％であり、多結晶シリコンの純度は６−Ｎであった。また、反応炉の側壁には、ほとんど、シリコンの析出は観察されなかった。なお、炭化珪素棒は、多結晶シリコンを掻き落す際に、破壊されることはなく、再使用可能な状態であった。
【０１３８】
（実施例３）
炭化珪素棒に代えて、タンタル棒を用いた以外は、実施例１と同様に行った。
４０時間反応を行った後、冷却し、タンタル棒を反応炉の外に取り出した。次いで、タンタル棒から多結晶シリコンを掻き落して、多結晶シリコンを得た。多結晶シリコンの収率は、供給原料に対し６２％であり、多結晶シリコンの純度は６−Ｎであった。また、反応炉の側壁には、ほとんど、シリコンの析出は観察されなかった。
【０１３９】
（実施例４）
下記反応炉を用いる以外は、実施例１と同様に行った。つまり、炭化珪素棒を内挿容器内に設置すること以外は、実施例１と同様に行った。
＜反応炉（図８の形態例で、炭化珪素棒の設置本数が３本の形態例）＞
反応炉：内径３００ｍｍ×長さ２，５００ｍｍの石英製反応管を使用
内挿容器：内径２６０ｍｍ×長さ１，７００ｍｍの蓋部を有する内挿容器を使用、炭化珪素製
四塩化珪素蒸気供給管と亜鉛蒸気供給管の垂直方向の位置関係：同一高さ
四塩化珪素蒸気供給管と亜鉛蒸気供給管の水平方向の位置関係：図５に示す位置関係
反応炉出口の排出管内径：１００ｍｍ
排出管の位置：排出管６の下側が反応炉の下側の蓋部２ｂの上面より７００ｍｍ上側
炭化珪素棒：シリコン含浸炭化珪素棒、炭化珪素：含浸シリコンの質量比は８５：１５、外径３０ｍｍ×長さ１，０００ｍｍ、本数３本（反応炉の中心を中心とする円弧上に、等間隔に設置）
窒素ガスの供給量：１０ＮＬ／分
【０１４０】
そして、４０時間反応を行った後、冷却した。次いで、炭化珪素棒及び内挿容器を反応炉の外に取り出し、次のバッチ用の炭化珪素棒及び内挿容器を設置し、次バッチの準備を行った。このとき、炭化珪素棒及び内挿容器の取り出しを開始してから、次バッチの準備が完了するまでの時間は、およそ１時間であった。また、内挿容器を取り出した後、反応炉の側壁を目視にて観察したところ、シリコンの析出は観察されなかった。
また、取り出した炭化珪素棒の表面及び内挿容器内に針状の多結晶シリコンが析出していることが確認された。次いで、炭化珪素棒から多結晶シリコンを掻き落し、内挿容器から多結晶シリコンを掻き出して、多結晶シリコンを得た。多結晶シリコンの収率は、供給原料に対し６４％であり、多結晶シリコンの純度は６−Ｎであった。なお、炭化珪素棒は、多結晶シリコンを掻き落す際に、破壊されることはなく、再使用可能な状態であった。
【０１４１】
（実施例５）
下記反応炉を用いる以外は、実施例４と同様に行った。つまり、炭化珪素棒を設置しないこと以外は、実施例４と同様に行った。
＜反応炉（図１２の形態例）＞
反応炉：内径３００ｍｍ×長さ２，５００ｍｍの石英製反応管を使用
内挿容器：内径２６０ｍｍ×長さ１，７００ｍｍの蓋部を有する内挿容器を使用、炭化珪素製
四塩化珪素蒸気供給管と亜鉛蒸気供給管の垂直方向の位置関係：同一高さ
四塩化珪素蒸気供給管と亜鉛蒸気供給管の水平方向の位置関係：図５に示す位置関係
反応炉出口の排出管内径：１００ｍｍ
排出管の位置：排出管６の下側が反応炉の下側の蓋部２ｂの上面より７００ｍｍ上側
窒素ガスの供給量：１０ＮＬ／分
【０１４２】
４０時間反応を行った後、冷却し、内挿容器を反応炉の外に取り出した。内挿容器内に針状の多結晶シリコンが析出していることが確認された。次いで、内挿容器内から多結晶シリコンを掻き出して、多結晶シリコンを得た。多結晶シリコンの収率は、供給原料に対し７０％であり、多結晶シリコンの純度は６−Ｎであった。また、反応炉の側壁には、ほとんど、シリコンの析出は観察されなかった。
【０１４３】
（実施例６）
実施例１で、排出管から排出された排出ガスを回収し、得られた塩化亜鉛及び未反応亜鉛の混合物（塩化亜鉛７２質量％及び未反応亜鉛２８質量％の混合物）を得、次いで、得られた塩化亜鉛及び未反応亜鉛の混合物を２００℃に加熱し、乾燥した空気と接触させることにより酸化処理を行った。
該酸化処理を行うことにより、酸化処理物（塩化亜鉛及び酸化亜鉛の混合物）１００ｇを得た。得られた酸化処理物中の未反応亜鉛の比率は、０．２％であった。
【０１４４】
次に、上記酸化処理物１００ｇを６Ｎ塩酸水溶液に溶かし、亜鉛濃度が２０ｇ／Ｌの塩化亜鉛水溶液２．５Ｌを得た。
【０１４５】
次いで、図１４に示すフローに従い、亜鉛成分抽出処理及び亜鉛成分逆抽出処理を行った。先ず、樹脂製の容器内に、得られた塩化亜鉛水溶液（符号２１１）２．５Ｌと、Ｄ２ＥＨＰＡの濃度が２５質量％であるＤ２ＥＨＰＡのケロシン溶液２１５ａとを、有機溶媒相(ケロシン溶液)と水相(塩化亜鉛水溶液)との体積比率が１：２となるよう入れ、次いで、攪拌し、有機溶媒相と水相とを接触させて、１回目の亜鉛成分抽出操作２０３ａを行った。接触後、静置し、水相３０１と亜鉛成分が抽出された有機溶媒相２１２ａ（亜鉛成分を含有する有機溶媒２１２ａ）とを分離して、亜鉛成分を含有する有機溶媒２１２ａを得た。
次いで、得られた有機溶媒２１２ａと、硫酸濃度が９０ｇ／Ｌの硫酸水溶液２１６とを接触させて、１回目の亜鉛成分逆抽出操作２０４ａを行った。接触後、静置し、Ｄ２ＥＨＰＡのケロシン溶液２１５ａと亜鉛成分が逆抽出された水相２１３ａ（硫酸亜鉛水溶液２１３ａ）とを分離して、硫酸亜鉛水溶液２１３ａを得た。
また、１回目の亜鉛成分抽出操作２０３ａを行った後に分離した水相３０１を２．５Ｌと、１回目の亜鉛成分逆抽出操作２０４ａを行った後に分離したＤ２ＥＨＰＡのケロシン溶液２１５ａとを、有機溶媒相と水相との体積比率が１：２となるよう入れ、次いで、攪拌し、有機溶媒相と水相とを接触させて、２回目の亜鉛成分抽出操作２０３ｂを行った。接触後、静置し、塩酸水溶液２１７と亜鉛成分が抽出された有機溶媒相２１２ｂ（亜鉛成分を含有する有機溶媒２１２ｂ）とを分離して、亜鉛成分を含有する有機溶媒２１２ｂを得た。
次いで、得られた有機溶媒２１２ｂと、硫酸濃度が９０ｇ／Ｌの硫酸水溶液２１６とを接触させて、２回目の亜鉛成分逆抽出操作２０４ｂを行った。接触後、静置し、Ｄ２ＥＨＰＡのケロシン溶液２１５ａと亜鉛成分が逆抽出された水相２１３ｂ（硫酸亜鉛水溶液２１３ｂ）とを分離して、硫酸亜鉛水溶液２１３ｂを得た。
次いで、上記のようにして得た硫酸亜鉛水溶液２１３ａと硫酸亜鉛水溶液２１３ｂを合わせて、亜鉛濃度が９０ｇ／Ｌの硫酸亜鉛水溶液２１３を得た。
次いで、得られた硫酸亜鉛水溶液２１３を、活性炭を用いて処理し、有機物を除去し、水溶液電解用の硫酸亜鉛水溶液を得た。
【０１４６】
次に、陰極、陽極ともに面積１００ｃｍ２の炭素電極を用いて、電流密度０．１Ａ／ｃｍ２で、得られた水溶液電解用の硫酸亜鉛水溶液を水溶液電解した。その結果、電流効率は９０〜９５％であり、得られた亜鉛の純度は９９．９９％以上であった。
また、水溶液電解で生成した硫酸水溶液を、亜鉛成分逆抽出処理用の硫酸水溶液溶液として用いて、上記と同様に、亜鉛成分抽出操作及び亜鉛成分逆抽出操作を２回行ったところ、亜鉛濃度が９０ｇ／Ｌの硫酸亜鉛溶液が得られた。
【産業上の利用可能性】
【０１４７】
本発明によれば、製造コストが低く且つ運転管理が簡便な高純度多結晶シリコンを製造できるので、工業的に有利に高純度多結晶シリコンを製造することができる。
【符号の説明】
【０１４８】
１          反応炉の側壁
２、２ａ、２ｂ  蓋部
３          炭化珪素棒
４          固定部材
５          ヒーター
６          排出管
７          四塩化珪素蒸気の供給管
８          亜鉛蒸気の供給管
９          四塩化珪素蒸気
１０        亜鉛蒸気
１１        排出ガス
１２        炉内壁つば部
１３        内挿容器
１４        窒素ガス管の固定部材
１６        窒素ガス
２０ａ、３０ａ、３０ｂ、３０ｃ、３０ｄ  反応炉
２７        排出口
２８        内挿容器の蓋部
３１        幹部
３２        枝部
１０１      四塩化珪素製造工程
１０２      四塩化珪素蒸留工程
１０３      高純度多結晶シリコン製造工程
１０４      第１分離工程
１０５      第２分離工程
１０６      亜鉛再生工程
１１０      原料金属シリコン
１１１      塩素ガス
１１２      低純度四塩化珪素
１１３      高純度四塩化珪素
１１４      未反応四塩化珪素
１１５      亜鉛
１１６      高純度多結晶シリコン
１１７      キャリアーガス
１１９      塩化亜鉛及び未反応亜鉛の混合物
１２０      未反応四塩化珪素及びキャリアーガスの混合物
１２１      四塩化珪素蒸気の供給管の挿入口
１２２      亜鉛蒸気の供給管の挿入口
１５１      窒素ガスの供給管
２０１      酸化処理
２０２      塩酸水溶液溶解処理
２０３      亜鉛成分抽出処理
２０４      亜鉛成分逆抽出処理
２０５      硫酸亜鉛水溶液電解処理
２０６      塩酸分解処理
２１０      塩化亜鉛と酸化亜鉛の混合物
２１１      塩化亜鉛水溶液
２１２      亜鉛成分を含有する有機溶媒
２１３      硫酸亜鉛水溶液
２１４      塩酸水溶液
２１５      酸性抽出剤を含有する有機溶媒
２１６      硫酸水溶液
２１７      亜鉛成分抽出処理２０３で得られた塩酸水溶液
３１１ａ、３１１ｂ  水溶液電解槽
３１４      電極
【図１】
2011256083.tif 000003
【図２】
2011256083.tif 000004
【図３】
2011256083.tif 000005
【図４】
2011256083.tif 000006
【図５】
2011256083.tif 000007
【図６】
2011256083.tif 000008
【図７】
2011256083.tif 000009
【図８】
2011256083.tif 000010
【図９】
2011256083.tif 000011
【図１０】
2011256083.tif 000012
【図１１】
2011256083.tif 000013
【図１２】
2011256083.tif 000014
【図１３】
2011256083.tif 000015
【図１４】
2011256083.tif 000016